Brevet FR3160697A1 — publié le 20251003

La présente invention concerne un composé de type acétate de vinyle fonctionnalisé et son utilisation dans différentes applications. Acétate de vinyle fonctionnalisé, procédé de préparation et utilisation de celui-ci La présente invention concerne des composés de type acétate de vinyle fonctionnalisé et la préparation et l’utilisation de ceux-ci dans diverses applications. En particulier, les composés obtenus peuvent être utilisés comme monomère ou comonomère pour la préparation de liant d’électrode ou de séparateur. Plus spécifiquement, les composés peuvent être utilisés pour préparer un polymère halogéné, tel que le poly(fluorure de vinylidène), fonctionnalisé. Arrière-plan technologique de l’invention Les polymères halogénés sont largement utilisés dans de nombreux domaines techniques compte tenu de leurs propriétés uniques en terme de stabilité thermique, d’inertie chimique et de propriétés mécaniques. Ils peuvent ainsi être utilisés dans les domaines de l’aéronautique, de l’ingénierie, de l’industrie automobile ou chimique ou dans les matériaux isolants. Le poly(fluorure de vinylidène) (PVDF) est notamment préféré dans de nombreux domaines d’applications tels que les matériaux piézoélectriques, le stockage de l’énergie ou le traitement de l’eau. Le PVDF peut être préparé par des procédés en suspension ou en émulsion. Suivant le procédé utilisé, le PVDF peut présenter une structure moléculaire différente et une réactivité différente vis-à-vis d’autres monomères. La différence de structure ainsi que la fonctionnalisation éventuelle de la chaine polymérique peuvent avoir un impact important pour les applications technologique visées. La polymérisation en émulsion se caractérise par sa productivité élevée et donne des produits ramifiés et l'incorporation de monomères fonctionnels peut s’avérer complexe. La fonctionnalisation du PVDF peut également être réalisée par des approches de traitement plasma et d'irradiation par faisceau d'électrons. Cependant, certaines limitations techniques telles que l'industrialisation et la répétabilité peuvent être difficiles. Il existe donc un besoin pour une nouvelle méthode de préparation de polymère halogéné simple, efficace et avec un impact environnemental limité. Selon un premier aspect, la présente invention concerne un composé de formule (I) dans lequel R 1 , R 2 , R 3 , R 5 , R 6 , R 7 sont indépendamment les uns des autres sélectionnés parmi le groupe consistant en H et C 1 -C 5 alkyle ; X est sélectionné parmi le groupe consistant en C 1- C 18 alkyle, C 2- C 18 alkényle, C 4- C 18 cycloalkényle, C 3- C 18 cycloalkyle, C 6 -C 18 aryle, polyalkylene glycol, optionnellement porteur d’un ou plusieurs groupements fonctionnels sélectionnés parmi le groupe consistant en -F, –OR’, -O-C(O)R’, -C(O)OR’, -CN, -NR’ 2 , -O-Si(OR’) 3 , -Si(R’) 3 , -SO 3 R’, -O-P(O)(OR’) 2 , -P(O)(OR) 2 , -C(O)R’, -C(O)-S-R’, -C(O)-NR’ 2 , -NR’ 3 + dans laquelle R’ est indépendamment sélectionné pour chaque substituant du groupement fonctionnel parmi le groupe consistant en H, C 1- C 18 alkyle, C 2- C 18 alkényle, C 4- C 18 cycloalkényle, C 3- C 18 cycloalkyle et C 6 -C 18 aryle ; Y est sélectionné parmi le groupe F, Cl, Br, I, -CN, -OR’’, -C(O)OR’’, -SO 3 R’’, C(O)Cl, -O-Si(OR’’) 3 , -Si(R’’) 3 , -O-P(O)(OR’’) 2 , -P(O)(OR’’) 2 , -C(O)R’’, -C(O)-S-R’’, -C(O)-NR’’ 2 avec R’’ sélectionné parmi le groupe consistant en H, C 1- C 18 alkyle, C 2- C 18 alkényle, C 4- C 18 cycloalkényle, C 3- C 18 cycloalkyle et C 6 -C 18 aryle. Selon un mode de réalisation préféré, dans le composé de formule (I) R 1 , R 2 , R 3 , R 5 , R 6 , R 7 sont indépendamment les uns des autres sélectionnés parmi le groupe consistant en H, C 1 -C 3 alkyle ; X est sélectionné parmi le groupe consistant en C 1- C 10 alkyle, C 2- C 10 alkényle, C 4- C 10 cycloalkényle, C 3- C 10 cycloalkyle, C 6 -C 10 aryle, polyalkylene glycol, optionnellement porteur d’un ou plusieurs groupements fonctionnels sélectionnés parmi le groupe consistant en -F, –OR’, -O-C(O)R’, -C(O)OR’, -CN, -NR’ 2 , -O-Si(OR’) 3 , -Si(R’) 3 , -SO 3 R’, -O-P(O)(OR’) 2 , -P(O)(OR) 2 , -C(O)R’, -C(O)-S-R’, -C(O)-NR’ 2 , -NR’ 3 + dans laquelle R’ est indépendamment sélectionné pour chaque substituant du groupement fonctionnel parmi le groupe consistant en H, C 1- C 10 alkyle, C 2- C 10 alkényle, C 4- C 10 cycloalkényle, C 3- C 10 cycloalkyle et C 6 -C 10 aryle ; Y est sélectionné parmi le groupe F, Cl, Br, I, -CN, -OR’’, -C(O)OR’’, -SO 3 R’’, C(O)Cl, -O-Si(OR’’) 3 , -Si(R’’) 3 , -O-P(O)(OR’’) 2 , -P(O)(OR’’) 2 , -C(O)R’’, -C(O)-S-R’’, -C(O)-NR’’ 2 avec R’’ sélectionné parmi le groupe consistant en H, C 1- C 10 alkyle, C 1- C 10 alkyle, C 2- C 10 alkényle, C 4- C 10 cycloalkényle, C 3- C 10 cycloalkyle et C 6 -C 10 aryle. Selon un mode de réalisation préféré, ledit composé est de formule (Ia) dans laquelle R 1 , R 2 , R 3 , R 5 , R 6 , R 7 sont indépendamment les uns des autres sélectionnés parmi le groupe consistant en H et C 1 -C 3 alkyle ; R 8 et R 9 sont, indépendamment l’un de l’autre et indépendamment pour chacune des unités n, sélectionnés parmi le groupe consistant en H, C 1- C 1 0 alkyle, C 2- C 1 0 alkényle, C 4- C 1 0 cycloalkényle, C 3- C 10 cycloalkyle, C 6 -C 1 0 aryle, polyalkylene glycol, optionnellement porteur d’un ou plusieurs groupements fonctionnels sélectionnés parmi le groupe consistant en -F, -OR’, -O-C(O)R’, -C(O)OR’, -CN, -NR’ 2 , -O-Si(OR’) 3 , -Si(R’) 3 , -SO 3 R’, -O-P(O)(OR’) 2 , -P(O)(OR) 2 , -C(O)R’, -C(O)-S-R’, -C(O)-NR’ 2 , -NR’ 3 + dans laquelle R’ est indépendamment sélectionné pour chaque substituant du groupement fonctionnel parmi le groupe consistant en H, C 1- C 1 0 alkyle, C 2- C 1 0 alkényle, C 4- C 1 0 cycloalkényle, C 3- C 1 0 cycloalkyle et C 6 -C 1 0 aryle ; n est un entier de 1 à 15, de préférence de 1 à 10, en particulier de 1 à 5, plus particulièrement de 2 à 5 ; Y est sélectionné parmi le groupe F, Cl, Br, I, -CN, -OR’’, -C(O)OR’’, -SO 3 R’’, C(O)Cl, -O-Si(OR’’) 3 , -Si(R’’) 3 , -O-P(O)(OR’’) 2 , -P(O)(OR’’) 2 , -C(O)R’’, -C(O)-S-R’’, -C(O)-NR’’ 2 avec R’’ sélectionné parmi le groupe consistant en H, C 1- C 1 0 alkyle, C 1- C 1 0 alkyle, C 2- C 1 0 alkényle, C 4- C 1 0 cycloalkényle, C 3- C 1 0 cycloalkyle et C 6 -C 1 0 aryle. Selon un mode de réalisation préféré, ledit composé est de formule (Ia) dans laquelle R 1 , R 2 , R 3 , R 5 , R 6 , R 7 sont indépendamment les uns des autres sélectionnés parmi le groupe consistant en H et C 1 -C 3 alkyle ; R 8 et R 9 sont, indépendamment l’un de l’autre et indépendamment pour chacune des unités n, sélectionnés parmi le groupe consistant en H, C 1- C 5 alkyle, C 3- C 10 cycloalkyle, C 6 -C 10 aryle, optionnellement porteur d’un ou plusieurs groupements fonctionnels sélectionnés parmi le groupe consistant en -F, -OR’, -O-C(O)R’, -C(O)OR’, -CN, -NR’ 2 , -O-Si(OR’) 3 , -Si(R’) 3 , -SO 3 R’, -O-P(O)(OR’) 2 , -P(O)(OR) 2 , -C(O)R’, -C(O)-S-R’, -C(O)-NR’ 2 , -NR’ 3 + dans laquelle R’ est indépendamment sélectionné pour chaque substituant du groupement fonctionnel parmi le groupe consistant en H, C 1- C 10 alkyle, C 2- C 10 alkényle, C 4- C 10 cycloalkényle, C 3- C 10 cycloalkyle et C 6 -C 10 aryle ; n est un entier de 1 à 15, de préférence de 1 à 10, en particulier de 1 à 5, plus particulièrement de 2 à 5 ; Y est sélectionné parmi le groupe -CN, -C(O)OR’’, -SO 3 R’’, -O-P(O)(OR’’) 2 , -P(O)(OR’’) 2 , - avec R’’ sélectionné parmi le groupe consistant en H, C 1- C 10 alkyle, C 2- C 10 alkényle, C 4- C 10 cycloalkényle, C 3- C 10 cycloalkyle et C 6 -C 10 aryle. Selon un mode de réalisation préféré, ledit composé est de formule (Ia) dans laquelle R 1 , R 2 , R 3 , R 5 , R 6 , R 7 sont indépendamment les uns des autres sélectionnés parmi le groupe consistant en H et C 1 -C 3 alkyle ; R 8 et R 9 sont, indépendamment l’un de l’autre et indépendamment pour chacune des unités n, sélectionnés parmi le groupe consistant en H, C 1- C 5 alkyle, C 3- C 10 cycloalkyle, C 6 -C 10 aryle, optionnellement porteur d’un ou plusieurs groupements fonctionnels sélectionnés parmi le groupe consistant en -F, -OR’, -O-C(O)R’, -C(O)OR’, -CN, -NR’ 2 , -O-Si(OR’) 3 , -Si(R’) 3 , -SO 3 R’, -O-P(O)(OR’) 2 , -P(O)(OR) 2 , -C(O)R’, -C(O)-S-R’, -C(O)-NR’ 2 , -NR’ 3 + dans laquelle R’ est indépendamment sélectionné pour chaque substituant du groupement fonctionnel parmi le groupe consistant en H, C 1- C 10 alkyle, C 2- C 10 alkényle, C 4- C 10 cycloalkényle, C 3- C 10 cycloalkyle, C 6 -C 10 aryle ; de préférence R’ est indépendamment sélectionné pour chaque substituant du groupement fonctionnel parmi le groupe consistant en H et C 1- C 3 alkyle ; n est un entier de 1 à 15, de préférence de 1 à 10, en particulier de 1 à 5, plus particulièrement de 2 à 5 ; Y est sélectionné parmi le groupe -C(O)OR’’, -SO 3 R’’, -O-P(O)(OR’’) 2 , -P(O)(OR’’) 2 , - avec R’’ sélectionné parmi le groupe consistant en H et C 1- C 3 alkyle ; de préférence R’’ est H. Selon un autre aspect, la présente invention concerne un procédé de préparation du composé de formule (I), (Ia) tel que décrit dans la présente demande comprenant une étape a) de réaction entre un composé de formule (IIa) et un composé thiol de formule (IIb) Y-X-SH en présence d’une base ; dans lesquelles R 1 , R 2 , R 3 , R 5 , R 6 , R 7 sont indépendamment les uns des autres sélectionnés parmi le groupe consistant en H et C 1 -C 5 alkyle ; X est sélectionné parmi le groupe consistant en C 1- C 18 alkyle, C 2- C 18 alkényle, C 4- C 18 cycloalkényle, C 3- C 18 cycloalkyle, C 6 -C 18 aryle, polyalkylene glycol, optionnellement porteur d’un ou plusieurs groupements fonctionnels sélectionnés parmi le groupe consistant en -F, –OR’, -O-C(O)R’, -C(O)OR’, -CN, -NR’ 2 , -O-Si(OR’) 3 , -Si(R’) 3 , -SO 3 R’, -O-P(O)(OR’) 2 , -P(O)(OR) 2 , -C(O)R’, -C(O)-S-R’, -C(O)-NR’ 2 , -NR’ 3 + dans laquelle R’ est indépendamment sélectionné pour chaque substituant du groupement fonctionnel parmi le groupe consistant en H, C 1- C 18 alkyle, C 2- C 18 alkényle, C 4- C 18 cycloalkényle, C 3- C 18 cycloalkyle et C 6 -C 18 aryle ; Y est sélectionné parmi le groupe F, Cl, Br, I, -CN, -OR’’, -C(O)OR’’, -SO 3 R’’, C(O)Cl, -O-Si(OR’’) 3 , -Si(R’’) 3 , -O-P(O)(OR’’) 2 , -P(O)(OR’’) 2 , -C(O)R’’, -C(O)-S-R’’, -C(O)-NR’’ 2 avec R’’ sélectionné parmi le groupe consistant en H, C 1- C 18 alkyle, C 2- C 18 alkényle, C 4- C 18 cycloalkényle, C 3- C 18 cycloalkyle et C 6 -C 18 aryle ; pour former le composé de formule (I). Selon un mode de réalisation préféré, le composé thiol est de formule (IIb’) R 8 et R 9 sont, indépendamment l’un de l’autre et indépendamment pour chacune des unités n, sélectionnés parmi le groupe consistant en H, C 1- C 10 alkyle, C 2- C 10 alkényle, C 4- C 10 cycloalkényle, C 3- C 10 cycloalkyle, C 6 -C 10 aryle, polyalkylene glycol, optionnellement porteur d’un ou plusieurs groupements fonctionnels sélectionnés parmi le groupe consistant en -F, -OR’, -O-C(O)R’, -C(O)OR’, -CN, -NR’ 2 , -O-Si(OR’) 3 , -Si(R’) 3 , -SO 3 R’, -O-P(O)(OR’) 2 , -P(O)(OR) 2 , -C(O)R’, -C(O)-S-R’, -C(O)-NR’ 2 , -NR’ 3 + dans laquelle R’ est indépendamment sélectionné pour chaque substituant du groupement fonctionnel parmi le groupe consistant en H, C 1- C 10 alkyle, C 2- C 10 alkényle, C 4- C 10 cycloalkényle, C 3- C 10 cycloalkyle et C 6 -C 10 aryle ; n est un entier de 1 à 15, de préférence de 1 à 10, en particulier de 1 à 5, plus particulièrement de 2 à 5 ; Y est sélectionné parmi le groupe F, Cl, Br, I, -CN, -OR’’, -C(O)OR’’, -SO 3 R’’, C(O)Cl, -O-Si(OR’’) 3 , -Si(R’’) 3 , -O-P(O)(OR’’) 2 , -P(O)(OR’’) 2 , -C(O)R’’, -C(O)-S-R’’, -C(O)-NR’’ 2 avec R’’ sélectionné parmi le groupe consistant en H, C 1- C 10 alkyle, C 1- C 10 alkyle, C 2- C 10 alkényle, C 4- C 10 cycloalkényle, C 3- C 10 cycloalkyle et C 6 -C 10 aryle; pour former le composé de formule (Ia). Selon un mode de réalisation préféré, ladite base est sélectionnée parmi le groupe consistant en LiOH, NaOH, KOH, CsOH, RbOH, Mg(OH)2, Ca(OH)2, N(C m H 2m+1 ) 3 avec m étant un entier de 1 à 10, N,N-Diisopropylethylamine, morpholine, pyridine, pyrrolidine, Piperidine, piperazine, 4-Methylmorpholine, N,N-Diisopropylethylamine, 1,8-Diazabicyclo(5.4.0)undec-7-ene, triéthylène diamine, 6-(Dibutylamino)-1,8-diazabicyclo[5.4.0]undec-7-ene, 1,8-Diazabicyclo[5.4.0]undec-7-ene lié à du polystyrène, 1,5,7-Triazabicyclo[4.4.0]dec-5-ene, 7-Methyl-1,5,7-triazabicyclo[4.4.0]dec-5-ene, 1,1,3,3-Tetramethylguanidine, 2-tert-Butyl-1,1,3,3-tetramethylguanidine, 1,5,7-Triazabicyclo[4.4.0]dec-5-ene lié à du polystyrène, 1,4-Diazabicyclo[2.2.2]octane, Quinuclidine, 1,5-Diazabicyclo(4.3.0)non-5-ene, 2,6-Di-tert-butylpyridine, 2,8,9-Trimethyl-2,5,8,9-tetraza-1-phosphabicyclo[3.3.3]undecane, Cyclodiphosphazane, Lithium diisopropylamide, sodium diisopropylamide, potassium diisopropylamide, magnesium diisopropylamide, calcium diisopropylamide, rubidium diisopropylamide, lithium bis(trimethylsilyl)amide, sodium bis(trimethylsilyl)amide, potassium bis(trimethylsilyl)amide, magnesium bis(trimethylsilyl)amide, calcium bis(trimethylsilyl)amide, rubidium bis(trimethylsilyl)amide, lithium tetramethylpiperidide, sodium tetramethylpiperidide, potassium tetramethylpiperidide, magnesium tetramethylpiperidide, calcium tetramethylpiperidide, rubidium tetramethylpiperidide, [18-crown-6]-KHF2, KHF2, N,N’-diisopropylimidazonium, bifluorure, tetrabutylammonium, N(C m H 2m+1 )4 OH- avec m étant un entier de 1 à 10. Selon un mode de réalisation préféré, à l’étape a), la teneur molaire en ladite base est de 1 mol à 500 mol pour 100 mol dudit composé (IIb) ou (IIb’). Selon un mode de réalisation préféré, l’étape a) est mise en œuvre sous atmosphère contenant moins de 10 molaire d’oxygène, de préférence l’étape a) est mise en œuvre sous atmosphère d’azote. Selon un autre aspect, la présente invention concerne un polymère P 0 comprenant des unités monomériques issues d’un monomère fluoré M 0 comprenant une double liaison C=C et au moins un atome de fluor et des unités monomériques issues du composé de formule (I) selon la présente invention. Selon un autre aspect, la présente invention concerne une composition comprenant un polymère fluoré P1 et un polymère P2 comprenant des unités monomériques issues du composé de formule (I) selon la présente invention. Selon un autre aspect, la présente invention concerne un liant pour électrode comprenant ledit polymère selon la présente invention ou ladite composition selon la présente invention. Selon un autre aspect, la présente invention concerne un séparateur comprenant ledit polymère selon la présente invention ou ladite composition selon la présente invention. Selon un autre aspect, la présente invention concerne une électrode comprenant une matière active, un liant selon la présente invention et optionnellement un agent conducteur. Selon un mode de réalisation préféré, ladite électrode est une électrode positive et la matière active est sélectionné parmi le groupe consistant en LiCoO 2 , Li(Ni, Co, AI)O 2 , Li (1+ x), Ni a Mn b Co c (x représente un nombre réel de 0 ou plus, a = 0,9, 0,8, 0,6, 0,5, ou 1/3, b = 0,05, 0,1, 0,2, 0,3, ou 1/3, c = 0,05, 0,1, 0,2, ou 1/3), LiNiO 2 , LiMn 2 O 4 , LiCoMnO 4 , Li 3 NiMn 3 O 3 , Li 3 Fe 2 (PO 4 ) 3 , Li 3 V 2 (PO 4 ) 3 , un spinelle Li Mn substitué par un élément différent possédant une composition représentée par Li 1+x Mn 2-x-y M y O 4 , M représentant au moins un métal choisi parmi Al, Mg, Co, Fe, Ni, et Zn, x et y représentant indépendamment un nombre réel compris entre 0 et 2, titanate de lithium Li x TiO y – x et y représentant indépendamment un nombre réel compris entre 0 et 2, et un phosphate de métal et de lithium possédant une composition représentée par LiMPO 4 , M représentant Fe, Mn, Co, ou Ni. Selon un autre mode de réalisation préféré, ladite électrode est une électrode négative et la matière active est sélectionné parmi le groupe consistant en un alliage de lithium, lithium métal, un oxyde métallique, un matériau de carbone tel que le graphite ou du carbone dur, le silicium, silicone, un alliage de silicium et Li 4 Ti 5 O 12 . Selon un autre aspect, la présente invention concerne une batterie secondaire Li-ion comprenant une électrode positive, une électrode négative et un séparateur ; ledit séparateur étant selon la présente invention et/ou l’une desdites électrodes étant selon la présente invention. Selon un autre aspect, la présente invention concerne l’utilisation du composé selon la présente invention ou du polymère selon la présente invention ou la composition selon la présente invention dans la préparation d’un polymère conducteur, d’un électrolyte solide pour piles à combustibles, de peintures, de câbles, de fils, d’équipements anticorrosion pour l’industrie chimique, de revêtements pour la construction ou l’architecture. Description détaillée de l’invention La présente invention se rapport à des composés de type acétate de vinyle fonctionnalisés. La présente invention propose un procédé de préparation de ces composés efficace et simple via une réaction thiol-ène. Le procédé est effectué sans catalyseur métallique avec des réactifs volatiles facilitant ainsi la purification. Le composé ainsi synthétisé présente un intérêt important dans des applications liées aux batteries et plus généralement au stockage de l’énergie. Composé de formule (I) Selon un premier aspect, la présente invention fournit un composé de type acétate de vinyle fonctionnalisé. Selon un mode de réalisation, la présente invention concerne un composé de formule (I) dans lequel R 1 , R 2 , R 3 , R 5 , R 6 , R 7 sont indépendamment les uns des autres sélectionnés parmi le groupe consistant en H et C 1 -C 5 alkyle ; X est sélectionné parmi le groupe consistant en C 1- C 18 alkyle, C 2- C 18 alkényle, C 4- C 18 cycloalkényle, C 3- C 18 cycloalkyle, C 6 -C 18 aryle, polyalkylene glycol, optionnellement porteur d’un ou plusieurs groupements fonctionnels sélectionnés parmi le groupe consistant en -F, –OR’, -O-C(O)R’, -C(O)OR’, -CN, -NR’ 2 , -O-Si(OR’) 3 , -Si(R’) 3 , -SO 3 R’, -O-P(O)(OR’) 2 , -P(O)(OR) 2 , -C(O)R’, -C(O)-S-R’, -C(O)-NR’ 2 , -NR’ 3 + dans laquelle R’ est indépendamment sélectionné pour chaque substituant du groupement fonctionnel parmi le groupe consistant en H, C 1- C 18 alkyle, C 2- C 18 alkényle, C 4- C 18 cycloalkényle, C 3- C 18 cycloalkyle et C 6 -C 18 aryle ; Y est sélectionné parmi le groupe F, Cl, Br, I, -CN, -OR’’, -C(O)OR’’, -SO 3 R’’, C(O)Cl, -O-Si(OR’’) 3 , -Si(R’’) 3 , -O-P(O)(OR’’) 2 , -P(O)(OR’’) 2 , -C(O)R’’, -C(O)-S-R’’, -C(O)-NR’’ 2 avec R’’ sélectionné parmi le groupe consistant en H, C 1- C 18 alkyle, C 2- C 18 alkényle, C 4- C 18 cycloalkényle, C 3- C 18 cycloalkyle et C 6 -C 18 aryle. Avantageusement, ledit composé est de formule (I) dans laquelle R 1 , R 2 , R 3 , R 5 , R 6 , R 7 sont indépendamment les uns des autres sélectionnés parmi le groupe consistant en H et C 1 -C 3 alkyle ; X est sélectionné parmi le groupe consistant en C 1- C 10 alkyle, C 2- C 10 alkényle, C 4- C 10 cycloalkényle, C 3- C 10 cycloalkyle, C 6 -C 10 aryle, polyalkylene glycol, optionnellement porteur d’un ou plusieurs groupements fonctionnels sélectionnés parmi le groupe consistant en -F, –OR’, -O-C(O)R’, -C(O)OR’, -CN, -NR’ 2 , -O-Si(OR’) 3 , -Si(R’) 3 , -SO 3 R’, -O-P(O)(OR’) 2 , -P(O)(OR) 2 , -C(O)R’, -C(O)-S-R’, -C(O)-NR’ 2 , -NR’ 3 + dans laquelle R’ est indépendamment sélectionné pour chaque substituant du groupement fonctionnel parmi le groupe consistant en H, C 1- C 10 alkyle, C 2- C 10 alkényle, C 4- C 10 cycloalkényle, C 3- C 10 cycloalkyle, C 6 -C 10 aryle ; Y est sélectionné parmi le groupe F, Cl, Br, I, -CN, -OR’’, -C(O)OR’’, -SO 3 R’’, C(O)Cl, -O-Si(OR’’) 3 , -Si(R’’) 3 , -O-P(O)(OR’’) 2 , -P(O)(OR’’) 2 , -C(O)R’’, -C(O)-S-R’’ et -C(O)-NR’’ 2 avec R’’ sélectionné parmi le groupe consistant en H, C 1- C 10 alkyle, C 2- C 10 alkényle, C 4- C 10 cycloalkényle, C 3- C 10 cycloalkyle et C 6 -C 10 aryle. De préférence, ledit composé est de formule (I) dans laquelle R 1 , R 2 , R 3 , R 5 , R 6 , R 7 sont indépendamment les uns des autres sélectionnés parmi le groupe consistant en H, C 1 -C 3 alkyle ; X est sélectionné parmi le groupe consistant en C 1- C 10 alkyle, C 6 -C 10 aryle, polyalkylene glycol, optionnellement porteur d’un ou plusieurs groupements fonctionnels sélectionnés parmi le groupe consistant en -F, –OR’, -O-C(O)R’, -C(O)OR’, -CN, -NR’ 2 , -O-Si(OR’) 3 , -Si(R’) 3 , -SO 3 R’, -O-P(O)(OR’) 2 , -P(O)(OR) 2 , -C(O)R’, -C(O)-S-R’, -C(O)-NR’ 2 , -NR’ 3 + dans laquelle R’ est indépendamment sélectionné pour chaque substituant du groupement fonctionnel parmi le groupe consistant en H, C 1- C 10 alkyle, C 2- C 10 alkényle, C 4- C 10 cycloalkényle, C 3- C 10 cycloalkyle et C 6 -C 10 aryle ; Y est sélectionné parmi le groupe F, Cl, Br, I, -CN, -OR’’, -C(O)OR’’, -SO 3 R’’, C(O)Cl, -O-Si(OR’’) 3 , -Si(R’’) 3 , -O-P(O)(OR’’) 2 , -P(O)(OR’’) 2 , -C(O)R’’, -C(O)-S-R’’, -C(O)-NR’’ 2 avec R’’ sélectionné parmi le groupe consistant en H, C 1- C 10 alkyle et C 6 -C 10 aryle. Plus préférentiellement, ledit composé est de formule (I) dans laquelle R 1 , R 2 , R 3 , R 5 , R 6 , R 7 sont indépendamment les uns des autres sélectionnés parmi le groupe consistant en H, C 1 -C 3 alkyle ; X est sélectionné parmi le groupe consistant en C 1- C 5 alkyle, polyalkylene glycol, optionnellement porteur d’un ou plusieurs groupements fonctionnels sélectionnés parmi le groupe consistant en -F, –OR’, -O-C(O)R’, -C(O)OR’, -CN, -NR’ 2 , -O-Si(OR’) 3 , -Si(R’) 3 , -SO 3 R’, -O-P(O)(OR’) 2 , -P(O)(OR) 2 , -C(O)R’, -C(O)-S-R’, -C(O)-NR’ 2 , -NR’ 3 + dans laquelle R’ est indépendamment sélectionné pour chaque substituant du groupement fonctionnel parmi le groupe consistant en H, C 1- C 10 alkyle, C 2- C 10 alkényle, C 4- C 10 cycloalkényle, C 3- C 10 cycloalkyle et C 6 -C 10 aryle ; Y est sélectionné parmi le groupe F, Cl, Br, I, -CN, -OR’’, -C(O)OR’’, -SO 3 R’’, C(O)Cl, -O-Si(OR’’) 3 , -Si(R’’) 3 , -O-P(O)(OR’’) 2 , -P(O)(OR’’) 2 , -C(O)R’’, -C(O)-S-R’’, -C(O)-NR’’ 2 avec R’’ sélectionné parmi le groupe consistant en H, C 1- C 5 alkyle et C 6 -C 10 aryle. Selon un mode de réalisation préféré, le groupement X est un radical alkyle de motifs CR 8 R 9 . Ainsi, ledit composé de formule (I) est de formule (Ia) dans laquelle R 1 , R 2 , R 3 , R 5 , R 6 , R 7 sont indépendamment les uns des autres sélectionnés parmi le groupe consistant en H et C 1 -C 3 alkyle ; R 8 et R 9 sont, indépendamment l’un de l’autre et indépendamment pour chacune des unités n, sélectionnés parmi le groupe consistant en H, C 1- C 1 0 alkyle, C 2- C 1 0 alkényle, C 4- C 1 0 cycloalkényle, C 3- C 10 cycloalkyle, C 6 -C 1 0 aryle, polyalkylene glycol, optionnellement porteur d’un ou plusieurs groupements fonctionnels sélectionnés parmi le groupe consistant en -F, -OR’, -O-C(O)R’, -C(O)OR’, -CN, -NR’ 2 , -O-Si(OR’) 3 , -Si(R’) 3 , -SO 3 R’, -O-P(O)(OR’) 2 , -P(O)(OR) 2 , -C(O)R’, -C(O)-S-R’, -C(O)-NR’ 2 , -NR’ 3 + dans laquelle R’ est indépendamment sélectionné pour chaque substituant du groupement fonctionnel parmi le groupe consistant en H, C 1- C 1 0 alkyle, C 2- C 1 0 alkényle, C 4- C 1 0 cycloalkényle, C 3- C 1 0 cycloalkyle et C 6 -C 1 0 aryle ; n est un entier de 1 à 15, de préférence de 1 à 10, en particulier de 1 à 5, plus particulièrement de 2 à 5 ; Y est sélectionné parmi le groupe F, Cl, Br, I, -CN, -OR’’, -C(O)OR’’, -SO 3 R’’, C(O)Cl, -O-Si(OR’’) 3 , -Si(R’’) 3 , -O-P(O)(OR’’) 2 , -P(O)(OR’’) 2 , -C(O)R’’, -C(O)-S-R’’, -C(O)-NR’’ 2 avec R’’ sélectionné parmi le groupe consistant en H, C 1- C 1 0 alkyle, C 1- C 1 0 alkyle, C 2- C 1 0 alkényle, C 4- C 1 0 cycloalkényle, C 3- C 1 0 cycloalkyle et C 6 -C 1 0 aryle. Selon un mode de réalisation préféré, ledit composé est de formule (Ia) dans laquelle R 1 , R 2 , R 3 , R 5 , R 6 , R 7 sont indépendamment les uns des autres sélectionnés parmi le groupe consistant en H et C 1 -C 3 alkyle ; R 8 et R 9 sont, indépendamment l’un de l’autre et indépendamment pour chacune des unités n, sélectionnés parmi le groupe consistant en H, C 1- C 5 alkyle, C 3- C 10 cycloalkyle, C 6 -C 10 aryle, optionnellement porteur d’un ou plusieurs groupements fonctionnels sélectionnés parmi le groupe consistant en -F, -OR’, -O-C(O)R’, -C(O)OR’, -CN, -NR’ 2 , -O-Si(OR’) 3 , -Si(R’) 3 , -SO 3 R’, -O-P(O)(OR’) 2 , -P(O)(OR) 2 , -C(O)R’, -C(O)-S-R’, -C(O)-NR’ 2 , -NR’ 3 + dans laquelle R’ est indépendamment sélectionné pour chaque substituant du groupement fonctionnel parmi le groupe consistant en H, C 1- C 10 alkyle, C 2- C 10 alkényle, C 4- C 10 cycloalkényle, C 3- C 10 cycloalkyle et C 6 -C 10 aryle ; n est un entier de 1 à 15, de préférence de 1 à 10, en particulier de 1 à 5, plus particulièrement de 2 à 5 ; Y est sélectionné parmi le groupe -CN, -C(O)OR’’, -SO 3 R’’, -O-P(O)(OR’’) 2 , -P(O)(OR’’) 2 , - avec R’’ sélectionné parmi le groupe consistant en H, C 1- C 10 alkyle, C 2- C 10 alkényle, C 4- C 10 cycloalkényle, C 3- C 10 cycloalkyle et C 6 -C 10 aryle. Avantageusement, ledit composé est de formule (Ia) dans laquelle R 1 , R 2 , R 3 , R 5 , R 6 , R 7 sont indépendamment les uns des autres sélectionnés parmi le groupe consistant en H et C 1 -C 3 alkyle ; R 8 et R 9 sont, indépendamment l’un de l’autre et indépendamment pour chacune des unités n, sélectionnés parmi le groupe consistant en H, C 1- C 5 alkyle, C 3- C 10 cycloalkyle, C 6 -C 10 aryle, optionnellement porteur d’un ou plusieurs groupements fonctionnels sélectionnés parmi le groupe consistant en -F, -OR’, -O-C(O)R’, -C(O)OR’, -CN, -NR’ 2 , -O-Si(OR’) 3 , -Si(R’) 3 , -SO 3 R’, -O-P(O)(OR’) 2 , -P(O)(OR) 2 , -C(O)R’, -C(O)-S-R’, -C(O)-NR’ 2 , -NR’ 3 + dans laquelle R’ est indépendamment sélectionné pour chaque substituant du groupement fonctionnel parmi le groupe consistant en H, C 1- C 10 alkyle, C 2- C 10 alkényle, C 4- C 10 cycloalkényle, C 3- C 10 cycloalkyle, C 6 -C 10 aryle ; de préférence R’ est indépendamment sélectionné pour chaque substituant du groupement fonctionnel parmi le groupe consistant en H et C 1- C 3 alkyle ; n est un entier de 1 à 15, de préférence de 1 à 10, en particulier de 1 à 5, plus particulièrement de 2 à 5 ; Y est sélectionné parmi le groupe -C(O)OR’’, -SO 3 R’’, -O-P(O)(OR’’) 2 , -P(O)(OR’’) 2 , - avec R’’ sélectionné parmi le groupe consistant en H et C 1- C 3 alkyle ; de préférence R’’ est H. De préférence, ledit composé est de formule (Ia) dans laquelle R 1 , R 2 , R 3 , R 5 , R 6 , R 7 sont indépendamment les uns des autres sélectionnés parmi le groupe consistant en H et C 1 -C 3 alkyle ; R 8 et R 9 sont, indépendamment l’un de l’autre et indépendamment pour chacune des unités n, sélectionnés parmi le groupe consistant en H, C 1- C 5 alkyle, C 6 -C 10 aryle, optionnellement porteur d’un ou plusieurs groupements fonctionnels sélectionnés parmi le groupe consistant en -F, -OR’, -O-C(O)R’, -C(O)OR’, -CN, -NR’ 2 , -O-Si(OR’) 3 , -Si(R’) 3 , -SO 3 R’, -O-P(O)(OR’) 2 , -P(O)(OR) 2 , -C(O)R’, -C(O)-S-R’, -C(O)-NR’ 2 , -NR’ 3 + dans laquelle R’ est indépendamment sélectionné pour chaque substituant du groupement fonctionnel parmi le groupe consistant en H, C 1- C 10 alkyle, C 6 -C 10 aryle ; de préférence R’ est indépendamment sélectionné pour chaque substituant du groupement fonctionnel parmi le groupe consistant en H et C 1- C 3 alkyle ; n est un entier de 1 à 15, de préférence de 1 à 10, en particulier de 1 à 5, plus particulièrement de 2 à 5 ; Y est sélectionné parmi le groupe -C(O)OR’’, -SO 3 R’’, -O-P(O)(OR’’) 2 , -P(O)(OR’’) 2 , - avec R’’ sélectionné parmi le groupe consistant en H et C 1- C 3 alkyle ; de préférence R’’ est H. Plus préférentiellement, ledit composé est de formule (Ia) dans laquelle R 1 , R 2 , R 3 , R 5 , R 6 , R 7 sont indépendamment les uns des autres sélectionnés parmi le groupe consistant en H et C 1 -C 3 alkyle ; R 8 et R 9 sont, indépendamment l’un de l’autre et indépendamment pour chacune des unités n, sélectionnés parmi le groupe consistant en H et C 1- C 5 alkyle optionnellement porteur d’un ou plusieurs groupements fonctionnels sélectionnés parmi le groupe consistant en -F, -OR’, -O-C(O)R’, -C(O)OR’, -CN, -NR’ 2 , -O-Si(OR’) 3 , -Si(R’) 3 , -SO 3 R’, -O-P(O)(OR’) 2 , -P(O)(OR) 2 , -C(O)R’, -C(O)-S-R’, -C(O)-NR’ 2 , -NR’ 3 + dans laquelle R’ est indépendamment sélectionné pour chaque substituant du groupement fonctionnel parmi le groupe consistant en H, C 1- C 10 alkyle, C 6 -C 10 aryle ; de préférence R’ est indépendamment sélectionné pour chaque substituant du groupement fonctionnel parmi le groupe consistant en H et C 1- C 3 alkyle ; n est un entier de 1 à 15, de préférence de 1 à 10, en particulier de 1 à 5, plus particulièrement de 2 à 5 ; Y est sélectionné parmi le groupe -C(O)OR’’, -SO 3 R’’, -O-P(O)(OR’’) 2 , -P(O)(OR’’) 2 , - avec R’’ sélectionné parmi le groupe consistant en H et C 1- C 3 alkyle ; de préférence R’’ est H. En particulier, ledit composé est de formule (Ia) dans laquelle R 1 , R 2 , R 3 , R 5 , R 6 , R 7 sont indépendamment les uns des autres sélectionnés parmi le groupe consistant en H et C 1 -C 3 alkyle ; R 8 et R 9 sont, indépendamment l’un de l’autre et indépendamment pour chacune des unités n, sélectionnés parmi le groupe consistant en H, C 1- C 5 alkyle optionnellement porteur d’un ou plusieurs groupements fonctionnels sélectionnés parmi le groupe consistant en -F, -OR’, -O-C(O)R’, -C(O)OR’, -SO 3 R’, -O-P(O)(OR’) 2 , -P(O)(OR) 2 , -C(O)R’, -C(O)-S-R’ dans laquelle R’ est indépendamment sélectionné pour chaque substituant du groupement fonctionnel parmi le groupe consistant en H, C 1- C 10 alkyle, C 6 -C 10 aryle ; de préférence R’ est indépendamment sélectionné pour chaque substituant du groupement fonctionnel parmi le groupe consistant en H et C 1- C 3 alkyle ; n est un entier de 1 à 15, de préférence de 1 à 10, en particulier de 1 à 5, plus particulièrement de 2 à 5 ; Y est sélectionné parmi le groupe -C(O)OR’’, -SO 3 R’’, -O-P(O)(OR’’) 2 , -P(O)(OR’’) 2 , - avec R’’ sélectionné parmi le groupe consistant en H et C 1- C 3 alkyle ; de préférence R’’ est H. Plus particulièrement, ledit composé est de formule (Ia) dans laquelle R 1 , R 2 , R 3 , R 5 , R 6 , R 7 sont indépendamment les uns des autres sélectionnés parmi le groupe consistant en H et C 1 -C 3 alkyle, de préférence R 1 , R 2 , R 3 , R 5 , R 6 , R 7 sont H ; R 8 et R 9 sont, indépendamment l’un de l’autre et indépendamment pour chacune des unités n, sélectionnés parmi le groupe consistant en H, C 1- C 3 alkyle optionnellement porteur d’un ou plusieurs groupements fonctionnels sélectionnés parmi le groupe consistant en -OR’, -O-C(O)R’, -C(O)OR’, -SO 3 R’, -O-P(O)(OR’) 2 , -P(O)(OR) 2 dans laquelle R’ est indépendamment sélectionné pour chaque substituant du groupement fonctionnel parmi le groupe consistant en H, C 1- C 10 alkyle, C 6 -C 10 aryle ; de préférence R’ est indépendamment sélectionné pour chaque substituant du groupement fonctionnel parmi le groupe consistant en H et C 1- C 3 alkyle ; en particulier R’ est H ; n est un entier de 1 à 5, de préférence de 2 à 5 ; Y est sélectionné parmi le groupe -C(O)OR’’, -SO 3 R’’, -O-P(O)(OR’’) 2 , -P(O)(OR’’) 2 , - avec R’’ sélectionné parmi le groupe consistant en H et C 1- C 3 alkyle ; de préférence R’’ est H. Procédé de préparation du composé de formule (I) Selon un autre aspect, la présente invention concerne un procédé de préparation des composés de formule (I), de préférence (Ia) tel que décrit dans la présente demande. Ledit procédé comprend une étape a) de réaction entre un composé de formule (IIa) et un composé thiol de formule (IIb) Y-X-SH en présence d’une base ; dans lesquelles R 1 , R 2 , R 3 , R 5 , R 6 , R 7 sont indépendamment les uns des autres sélectionnés parmi le groupe consistant en H et C 1 -C 5 alkyle ; X est sélectionné parmi le groupe consistant en C 1- C 18 alkyle, C 2- C 18 alkényle, C 4- C 18 cycloalkényle, C 3- C 18 cycloalkyle, C 6 -C 18 aryle, polyalkylene glycol, optionnellement porteur d’un ou plusieurs groupements fonctionnels sélectionnés parmi le groupe consistant en -F, –OR’, -O-C(O)R’, -C(O)OR’, -CN, -NR’ 2 , -O-Si(OR’) 3 , -Si(R’) 3 , -SO 3 R’, -O-P(O)(OR’) 2 , -P(O)(OR) 2 , -C(O)R’, -C(O)-S-R’, -C(O)-NR’ 2 et -NR’ 3 + dans laquelle R’ est indépendamment sélectionné pour chaque substituant du groupement fonctionnel parmi le groupe consistant en H, C 1- C 18 alkyle, C 2- C 18 alkényle, C 4- C 18 cycloalkényle, C 3- C 18 cycloalkyle et C 6 -C 18 aryle ; Y est sélectionné parmi le groupe F, Cl, Br, I, -CN, -OR’’, -C(O)OR’’, -SO 3 R’’, C(O)Cl, -O-Si(OR’’) 3 , -Si(R’’) 3 , -O-P(O)(OR’’) 2 , -P(O)(OR’’) 2 , -C(O)R’’, -C(O)-S-R’’, -C(O)-NR’’ 2 avec R’’ sélectionné parmi le groupe consistant en H, C 1- C 18 alkyle, C 2- C 18 alkényle, C 4- C 18 cycloalkényle, C 3- C 18 cycloalkyle, C 6 -C 18 aryle ; pour former le composé de formule (I). Avantageusement, dans le composé de formule (IIa), R 1 , R 2 , R 3 , R 5 , R 6 , R 7 sont indépendamment les uns des autres sélectionnés parmi le groupe consistant en H et C 1 -C 3 alkyle. Avantageusement, dans le composé de formule (IIb), X est sélectionné parmi le groupe consistant en C 1- C 10 alkyle, C 2- C 10 alkényle, C 4- C 10 cycloalkényle, C 3- C 10 cycloalkyle, C 6 -C 10 aryle, polyalkylene glycol, optionnellement porteur d’un ou plusieurs groupements fonctionnels sélectionnés parmi le groupe consistant en -F, –OR’, -O-C(O)R’, -C(O)OR’, -CN, -NR’ 2 , -O-Si(OR’) 3 , -Si(R’) 3 , -SO 3 R’, -O-P(O)(OR’) 2 , -P(O)(OR) 2 , -C(O)R’, -C(O)-S-R’, -C(O)-NR’ 2 , -NR’ 3 + dans laquelle R’ est indépendamment sélectionné pour chaque substituant du groupement fonctionnel parmi le groupe consistant en H, C 1- C 10 alkyle, C 2- C 10 alkényle, C 4- C 10 cycloalkényle, C 3- C 10 cycloalkyle, C 6 -C 10 aryle ; Y est sélectionné parmi le groupe F, Cl, Br, I, -CN, -OR’’, -C(O)OR’’, -SO 3 R’’, C(O)Cl, -O-Si(OR’’) 3 , -Si(R’’) 3 , -O-P(O)(OR’’) 2 , -P(O)(OR’’) 2 , -C(O)R’’, -C(O)-S-R’’ et -C(O)-NR’’ 2 avec R’’ sélectionné parmi le groupe consistant en H, C 1- C 10 alkyle, C 2- C 10 alkényle, C 4- C 10 cycloalkényle, C 3- C 10 cycloalkyle et C 6 -C 10 aryle. De préférence, dans le composé de formule (IIa), R 1 , R 2 , R 3 , R 5 , R 6 , R 7 sont indépendamment les uns des autres sélectionnés parmi le groupe consistant en H et C 1 -C 3 alkyle ; et dans le composé de formule (IIb), X est sélectionné parmi le groupe consistant en C 1- C 10 alkyle, C 6 -C 10 aryle, polyalkylene glycol, optionnellement porteur d’un ou plusieurs groupements fonctionnels sélectionnés parmi le groupe consistant en -F, –OR’, -O-C(O)R’, -C(O)OR’, -CN, -NR’ 2 , -O-Si(OR’) 3 , -Si(R’) 3 , -SO 3 R’, -O-P(O)(OR’) 2 , -P(O)(OR) 2 , -C(O)R’, -C(O)-S-R’, -C(O)-NR’ 2 , -NR’ 3 + dans laquelle R’ est indépendamment sélectionné pour chaque substituant du groupement fonctionnel parmi le groupe consistant en H, C 1- C 10 alkyle, C 2- C 10 alkényle, C 4- C 10 cycloalkényle, C 3- C 10 cycloalkyle et C 6 -C 10 aryle ; Y est sélectionné parmi le groupe F, Cl, Br, I, -CN, -OR’’, -C(O)OR’’, -SO 3 R’’, C(O)Cl, -O-Si(OR’’) 3 , -Si(R’’) 3 , -O-P(O)(OR’’) 2 , -P(O)(OR’’) 2 , -C(O)R’’, -C(O)-S-R’’, -C(O)-NR’’ 2 avec R’’ sélectionné parmi le groupe consistant en H, C 1- C 10 alkyle et C 6 -C 10 aryle. Plus préférentiellement, dans le composé de formule (IIa), R 1 , R 2 , R 3 , R 5 , R 6 , R 7 sont indépendamment les uns des autres sélectionnés parmi le groupe consistant en H, C 1 -C 3 alkyle ; et dans le composé de formule (IIb), X est sélectionné parmi le groupe consistant en C 1- C 5 alkyle, polyalkylene glycol, optionnellement porteur d’un ou plusieurs groupements fonctionnels sélectionnés parmi le groupe consistant en -F, –OR’, -O-C(O)R’, -C(O)OR’, -CN, -NR’ 2 , -O-Si(OR’) 3 , -Si(R’) 3 , -SO 3 R’, -O-P(O)(OR’) 2 , -P(O)(OR) 2 , -C(O)R’, -C(O)-S-R’, -C(O)-NR’ 2 , -NR’ 3 + dans laquelle R’ est indépendamment sélectionné pour chaque substituant du groupement fonctionnel parmi le groupe consistant en H, C 1- C 10 alkyle, C 2- C 10 alkényle, C 4- C 10 cycloalkényle, C 3- C 10 cycloalkyle et C 6 -C 10 aryle ; Y est sélectionné parmi le groupe F, Cl, Br, I, -CN, -OR’’, -C(O)OR’’, -SO 3 R’’, C(O)Cl, -O-Si(OR’’) 3 , -Si(R’’) 3 , -O-P(O)(OR’’) 2 , -P(O)(OR’’) 2 , -C(O)R’’, -C(O)-S-R’’, -C(O)-NR’’ 2 avec R’’ sélectionné parmi le groupe consistant en H, C 1- C 5 alkyle et C 6 -C 10 aryle. Selon un mode de réalisation préféré, le groupement X est un radical alkyle de motifs CR 8 R 9 . Ainsi, selon un mode de réalisation préféré, le composé thiol mis en œuvre dans le présent procédé, à l’étape a), est de formule (IIb’) dans laquelle R 8 et R 9 sont, indépendamment l’un de l’autre et indépendamment pour chacune des unités n, sélectionnés parmi le groupe consistant en H, C 1- C 10 alkyle, C 2- C 10 alkényle, C 4- C 10 cycloalkényle, C 3- C 10 cycloalkyle, C 6 -C 10 aryle, polyalkylene glycol, optionnellement porteur d’un ou plusieurs groupements fonctionnels sélectionnés parmi le groupe consistant en -F, -OR’, -O-C(O)R’, -C(O)OR’, -CN, -NR’ 2 , -O-Si(OR’) 3 , -Si(R’) 3 , -SO 3 R’, -O-P(O)(OR’) 2 , -P(O)(OR) 2 , -C(O)R’, -C(O)-S-R’, -C(O)-NR’ 2 , -NR’ 3 + dans laquelle R’ est indépendamment sélectionné pour chaque substituant du groupement fonctionnel parmi le groupe consistant en H, C 1- C 10 alkyle, C 2- C 10 alkényle, C 4- C 10 cycloalkényle, C 3- C 10 cycloalkyle, C 6 -C 10 aryle ; n est un entier de 1 à 15, de préférence de 1 à 10, en particulier de 1 à 5, plus particulièrement de 2 à 5 ; Y est sélectionné parmi le groupe F, Cl, Br, I, -CN, -OR’’, -C(O)OR’’, -SO 3 R’’, C(O)Cl, -O-Si(OR’’) 3 , -Si(R’’) 3 , -O-P(O)(OR’’) 2 , -P(O)(OR’’) 2 , -C(O)R’’, -C(O)-S-R’’, -C(O)-NR’’ 2 avec R’’ sélectionné parmi le groupe consistant en H, C 1- C 10 alkyle, C 1- C 10 alkyle, C 2- C 10 alkényle, C 4- C 10 cycloalkényle, C 3- C 10 cycloalkyle, C 6 -C 10 aryle; pour former le composé de formule (Ia). Avantageusement, dans le composé (IIa), R 1 , R 2 , R 3 , R 5 , R 6 , R 7 sont indépendamment les uns des autres sélectionnés parmi le groupe consistant en H et C 1 -C 3 alkyle ; et dans le composé (IIb’) R 8 et R 9 sont, indépendamment l’un de l’autre et indépendamment pour chacune des unités n, sélectionnés parmi le groupe consistant en H, C 1- C 5 alkyle, C 3- C 10 cycloalkyle, C 6 -C 10 aryle, optionnellement porteur d’un ou plusieurs groupements fonctionnels sélectionnés parmi le groupe consistant en -F, -OR’, -O-C(O)R’, -C(O)OR’, -CN, -NR’ 2 , -O-Si(OR’) 3 , -Si(R’) 3 , -SO 3 R’, -O-P(O)(OR’) 2 , -P(O)(OR) 2 , -C(O)R’, -C(O)-S-R’, -C(O)-NR’ 2 , -NR’ 3 + dans laquelle R’ est indépendamment sélectionné pour chaque substituant du groupement fonctionnel parmi le groupe consistant en H, C 1- C 10 alkyle, C 2- C 10 alkényle, C 4- C 10 cycloalkényle, C 3- C 10 cycloalkyle et C 6 -C 10 aryle ; n est un entier de 1 à 15, de préférence de 1 à 10, en particulier de 1 à 5, plus particulièrement de 2 à 5 ; Y est sélectionné parmi le groupe -CN, -C(O)OR’’, -SO 3 R’’, -O-P(O)(OR’’) 2 , -P(O)(OR’’) 2 , - avec R’’ sélectionné parmi le groupe consistant en H, C 1- C 10 alkyle, C 2- C 10 alkényle, C 4- C 10 cycloalkényle, C 3- C 10 cycloalkyle et C 6 -C 10 aryle. De préférence, dans le composé (IIa), R 1 , R 2 , R 3 , R 5 , R 6 , R 7 sont indépendamment les uns des autres sélectionnés parmi le groupe consistant en H et C 1 -C 3 alkyle ; et dans le composé (IIb’), R 8 et R 9 sont, indépendamment l’un de l’autre et indépendamment pour chacune des unités n, sélectionnés parmi le groupe consistant en H, C 1- C 5 alkyle, C 3- C 10 cycloalkyle, C 6 -C 10 aryle, optionnellement porteur d’un ou plusieurs groupements fonctionnels sélectionnés parmi le groupe consistant en -F, -OR’, -O-C(O)R’, -C(O)OR’, -CN, -NR’ 2 , -O-Si(OR’) 3 , -Si(R’) 3 , -SO 3 R’, -O-P(O)(OR’) 2 , -P(O)(OR) 2 , -C(O)R’, -C(O)-S-R’, -C(O)-NR’ 2 , -NR’ 3 + dans laquelle R’ est indépendamment sélectionné pour chaque substituant du groupement fonctionnel parmi le groupe consistant en H, C 1- C 10 alkyle, C 2- C 10 alkényle, C 4- C 10 cycloalkényle, C 3- C 10 cycloalkyle, C 6 -C 10 aryle ; de préférence R’ est indépendamment sélectionné pour chaque substituant du groupement fonctionnel parmi le groupe consistant en H et C 1- C 3 alkyle ; n est un entier de 1 à 15, de préférence de 1 à 10, en particulier de 1 à 5, plus particulièrement de 2 à 5 ; Y est sélectionné parmi le groupe -C(O)OR’’, -SO 3 R’’, -O-P(O)(OR’’) 2 , -P(O)(OR’’) 2 , - avec R’’ sélectionné parmi le groupe consistant en H et C 1- C 3 alkyle ; de préférence R’’ est H. Plus préférentiellement, dans le composé (IIa), R 1 , R 2 , R 3 , R 5 , R 6 , R 7 sont indépendamment les uns des autres sélectionnés parmi le groupe consistant en H et C 1 -C 3 alkyle ; et dans le composé (IIb’) R 8 et R 9 sont, indépendamment l’un de l’autre et indépendamment pour chacune des unités n, sélectionnés parmi le groupe consistant en H, C 1- C 5 alkyle, C 6 -C 10 aryle, optionnellement porteur d’un ou plusieurs groupements fonctionnels sélectionnés parmi le groupe consistant en -F, -OR’, -O-C(O)R’, -C(O)OR’, -CN, -NR’ 2 , -O-Si(OR’) 3 , -Si(R’) 3 , -SO 3 R’, -O-P(O)(OR’) 2 , -P(O)(OR) 2 , -C(O)R’, -C(O)-S-R’, -C(O)-NR’ 2 , -NR’ 3 + dans laquelle R’ est indépendamment sélectionné pour chaque substituant du groupement fonctionnel parmi le groupe consistant en H, C 1- C 10 alkyle, C 6 -C 10 aryle ; de préférence R’ est indépendamment sélectionné pour chaque substituant du groupement fonctionnel parmi le groupe consistant en H et C 1- C 3 alkyle ; n est un entier de 1 à 15, de préférence de 1 à 10, en particulier de 1 à 5, plus particulièrement de 2 à 5 ; Y est sélectionné parmi le groupe -C(O)OR’’, -SO 3 R’’, -O-P(O)(OR’’) 2 , -P(O)(OR’’) 2 , - avec R’’ sélectionné parmi le groupe consistant en H et C 1- C 3 alkyle ; de préférence R’’ est H. En particulier, dans ledit composé est de formule (IIa) R 1 , R 2 , R 3 , R 5 , R 6 , R 7 sont indépendamment les uns des autres sélectionnés parmi le groupe consistant en H et C 1 -C 3 alkyle ; et dans ledit composé (IIb’) R 8 et R 9 sont, indépendamment l’un de l’autre et indépendamment pour chacune des unités n, sélectionnés parmi le groupe consistant en H et C 1- C 5 alkyle optionnellement porteur d’un ou plusieurs groupements fonctionnels sélectionnés parmi le groupe consistant en -F, -OR’, -O-C(O)R’, -C(O)OR’, -CN, -NR’ 2 , -O-Si(OR’) 3 , -Si(R’) 3 , -SO 3 R’, -O-P(O)(OR’) 2 , -P(O)(OR) 2 , -C(O)R’, -C(O)-S-R’, -C(O)-NR’ 2 , -NR’ 3 + dans laquelle R’ est indépendamment sélectionné pour chaque substituant du groupement fonctionnel parmi le groupe consistant en H, C 1- C 10 alkyle, C 6 -C 10 aryle ; de préférence R’ est indépendamment sélectionné pour chaque substituant du groupement fonctionnel parmi le groupe consistant en H et C 1- C 3 alkyle ; n est un entier de 1 à 15, de préférence de 1 à 10, en particulier de 1 à 5, plus particulièrement de 2 à 5 ; Y est sélectionné parmi le groupe -C(O)OR’’, -SO 3 R’’, -O-P(O)(OR’’) 2 , -P(O)(OR’’) 2 , - avec R’’ sélectionné parmi le groupe consistant en H et C 1- C 3 alkyle ; de préférence R’’ est H. Plus particulièrement, dans ledit composé est de formule (IIa), R 1 , R 2 , R 3 , R 5 , R 6 , R 7 sont indépendamment les uns des autres sélectionnés parmi le groupe consistant en H et C 1 -C 3 alkyle ; et dans ledit composé (IIb’) R 8 et R 9 sont, indépendamment l’un de l’autre et indépendamment pour chacune des unités n, sélectionnés parmi le groupe consistant en H, C 1- C 5 alkyle optionnellement porteur d’un ou plusieurs groupements fonctionnels sélectionnés parmi le groupe consistant en -F, -OR’, -O-C(O)R’, -C(O)OR’, -SO 3 R’, -O-P(O)(OR’) 2 , -P(O)(OR) 2 , -C(O)R’, -C(O)-S-R’ dans laquelle R’ est indépendamment sélectionné pour chaque substituant du groupement fonctionnel parmi le groupe consistant en H, C 1- C 10 alkyle, C 6 -C 10 aryle ; de préférence R’ est indépendamment sélectionné pour chaque substituant du groupement fonctionnel parmi le groupe consistant en H et C 1- C 3 alkyle ; n est un entier de 1 à 15, de préférence de 1 à 10, en particulier de 1 à 5, plus particulièrement de 2 à 5 ; Y est sélectionné parmi le groupe -C(O)OR’’, -SO 3 R’’, -O-P(O)(OR’’) 2 , -P(O)(OR’’) 2 , - avec R’’ sélectionné parmi le groupe consistant en H et C 1- C 3 alkyle ; de préférence R’’ est H. De manière privilégiée, dans ledit composé est de formule (IIa), R 1 , R 2 , R 3 , R 5 , R 6 , R 7 sont indépendamment les uns des autres sélectionnés parmi le groupe consistant en H et C 1 -C 3 alkyle, de préférence R 1 , R 2 , R 3 , R 5 , R 6 , R 7 sont H ; et dans ledit composé (IIb’), R 8 et R 9 sont, indépendamment l’un de l’autre et indépendamment pour chacune des unités n, sélectionnés parmi le groupe consistant en H, C 1- C 3 alkyle optionnellement porteur d’un ou plusieurs groupements fonctionnels sélectionnés parmi le groupe consistant en -OR’, -O-C(O)R’, -C(O)OR’, -SO 3 R’, -O-P(O)(OR’) 2 , -P(O)(OR) 2 dans laquelle R’ est indépendamment sélectionné pour chaque substituant du groupement fonctionnel parmi le groupe consistant en H, C 1- C 10 alkyle, C 6 -C 10 aryle ; de préférence R’ est indépendamment sélectionné pour chaque substituant du groupement fonctionnel parmi le groupe consistant en H et C 1- C 3 alkyle ; en particulier R’ est H ; n est un entier de 1 à 5, de préférence de 2 à 5 ; Y est sélectionné parmi le groupe -C(O)OR’’, -SO 3 R’’, -O-P(O)(OR’’) 2 , -P(O)(OR’’) 2 , - avec R’’ sélectionné parmi le groupe consistant en H et C 1- C 3 alkyle ; de préférence R’’ est H. Comme mentionné ci-dessus, l’étape a) est mise en œuvre en présence d’une base. De préférence, ladite base est sélectionnée parmi le groupe consistant en LiOH, NaOH, KOH, CsOH, RbOH, Mg(OH) 2 , Ca(OH) 2 , N(C m H 2m+1 ) 3 avec m étant un entier de 1 à 10, N,N-Diisopropylethylamine, morpholine, pyridine, pyrrolidine, Piperidine, piperazine, 4-Methylmorpholine, N,N-Diisopropylethylamine, 1,8-Diazabicyclo(5.4.0)undec-7-ene, triéthylène diamine, 6-(Dibutylamino)-1,8-diazabicyclo[5.4.0]undec-7-ene, 1,8-Diazabicyclo[5.4.0]undec-7-ene lié à du polystyrène, 1,5,7-Triazabicyclo[4.4.0]dec-5-ene, 7-Methyl-1,5,7-triazabicyclo[4.4.0]dec-5-ene, 1,1,3,3-Tetramethylguanidine, 2-tert-Butyl-1,1,3,3-tetramethylguanidine, 1,5,7-Triazabicyclo[4.4.0]dec-5-ene lié à du polystyrène, 1,4-Diazabicyclo[2.2.2]octane, Quinuclidine, 1,5-Diazabicyclo(4.3.0)non-5-ene, 2,6-Di-tert-butylpyridine, 2,8,9-Trimethyl-2,5,8,9-tetraza-1-phosphabicyclo[3.3.3]undecane, Cyclodiphosphazane, Lithium diisopropylamide, sodium diisopropylamide, potassium diisopropylamide, magnesium diisopropylamide, calcium diisopropylamide, rubidium diisopropylamide, lithium bis(trimethylsilyl)amide, sodium bis(trimethylsilyl)amide, potassium bis(trimethylsilyl)amide, magnesium bis(trimethylsilyl)amide, calcium bis(trimethylsilyl)amide, rubidium bis(trimethylsilyl)amide, lithium tetramethylpiperidide, sodium tetramethylpiperidide, potassium tetramethylpiperidide, magnesium tetramethylpiperidide, calcium tetramethylpiperidide, rubidium tetramethylpiperidide, [18-crown-6]-KHF2, KHF2, N,N’-diisopropylimidazonium, bifluorure, tetrabutylammonium, N(C m H 2m+1 )4 OH- avec m étant un entier de 1 à 10. En particulier, ladite base est sélectionnée parmi le groupe consistant en LiOH, NaOH, KOH, CsOH, RbOH, Mg(OH) 2 , Ca(OH) 2 , N(C m H 2m+1 ) 3 avec m étant un entier de 1 à 5, N,N-Diisopropylethylamine, morpholine, pyridine, pyrrolidine, Piperidine, piperazine, 4-Methylmorpholine, N,N-Diisopropylethylamine, 1,8-Diazabicyclo(5.4.0)undec-7-ene, triéthylène diamine, 6-(Dibutylamino)-1,8-diazabicyclo[5.4.0]undec-7-ene, 1,8-Diazabicyclo[5.4.0]undec-7-ene lié à du polystyrène. Ladite base peut être utilisée en excès, à la stœchiométrie ou en défaut par rapport à la quantité de composé thiol (IIb) ou (IIb’). Ainsi, à l’étape a), la teneur molaire en ladite base est avantageusement supérieure à 1 mol pour 100 mol dudit composé thiol (IIb) ou (IIb’), de préférence supérieure à 5 mol, plus préférentiellement supérieure à 10 mol, en particulier supérieure à 50 mol, plus particulièrement supérieure à 100 mol pour 100 mol dudit composé (IIb) ou (IIb’). De préférence, à l’étape a), la teneur molaire en ladite base est avantageusement supérieure à 150 mol, de préférence supérieure à 200 mol, plus préférentiellement supérieure à 250 mol, en particulier supérieure à 300 mol pour 100 mol dudit composé thiol (IIb) ou (IIb’). A l’étape a), la teneur molaire en ladite base peut également être de 1 mol à 500 mol, avantageusement de 50 à 500 mol, de préférence de 100 à 500 mol, plus préférentiellement de 200 à 500 mol, en particulier de 250 mol à 500 mol, plus particulièrement de 300 mol pour 100 mol dudit composé thiol (IIb) ou (IIb’). De préférence, l’étape a) est mise en œuvre sans solvant. La température de mise en œuvre de l’étape a) n’est pas particulièrement limitative. L’étape a) peut être mise en œuvre à une température de 15°C à 90°C, de préférence de 20°C à 40°C. L’étape a) peut être mise en œuvre sous atmosphère ambiante ou sous atmosphère contrôlée. L’étape a) peut être mise en œuvre sous atmosphère contrôlée pour limiter la formation d’un composé disulfide issu de la réaction sur lui-même du composé thiol (IIb) ou (IIb’). Ainsi, l’étape a) peut être mise en œuvre sous atmosphère contenant moins de 10% molaire d’oxygène, de préférence l’étape a) est mise en œuvre sous atmosphère d’azote. Polymère P0 Selon un autre aspect, la présente invention fournit un polymère P0 comprend des unités monomériques issues d’un monomère fluoré M 0 comprenant une double liaison C=C et au moins un atome de fluor et des unités monomériques issues du composé de formule (I) selon la présente invention. De préférence, ledit polymère P0 comprend des unités monomériques issues d’un monomère fluoré M 0 comprenant une double liaison C=C et au moins un atome de fluor et des unités monomériques issues du composé de formule (Ia) selon la présente invention. Selon un mode de réalisation préféré, la teneur molaire en unités monomériques issues du composé de formule (I) ou (Ia) selon la présente invention dans le polymère P0 est compris entre 0,01 et 10 mol%, avantageusement entre 0,05 et 9mol%, de préférence entre 0,1 et 8 mol%, plus préférentiellement entre 0,1 et 7 mol%, en particulier entre 0,1 et 6 mol%, plus particulièrement entre 0,1 et 5 mol%, de manière privilégiée entre 0,1 et 4 mol%, de manière préférentiellement privilégiée entre 0,1 et 3 mol%, de manière particulièrement privilégiée entre 0,1 et 2 mol%. Ledit monomère fluoré M 0 est de préférence sélectionné parmi le groupe consistant en fluorure de vinylidène, fluorure de vinyle, trifluoroéthylène, chlorotrifluoroéthylène, 1,2-difluoroéthylène, tétrafluoroéthylène, hexafluoropropylène, perfluoro(alkyl vinyl) éthers, perfluoro(1,3-dioxole), perfluoro(2,2-diméthyl-1,3-dioxole), le monomère de formule CF 2 =CFOCF 2 CF(CF 3 )OCF 2 CF 2 X dans laquelle X est SO 2 F, CO 2 H, CH 2 OH, CH 2 OCN ou CH 2 OPO 3 H, le monomère de formule CF 2 =CFOCF 2 CF 2 SO 2 F, le monomère de formule F(CF 2 )nCH 2 OCF=CF 2 dans laquelle n est 1, 2, 3, 4 ou 5, le monomère de formule R 1 CH 2 OCF=CF 2 dans laquelle R 1 est l'hydrogène ou F(CF 2 )m et m vaut 1, 2, 3 ou 4, le monomère de formule R 2 OCF=CH 2 dans laquelle R 2 est F(CF 2 )p et p est 1, 2, 3 ou 4, perfluorobutyl éthylène, trifluoropropène, tétrafluoropropène, hexafluoroisobutylène, perfluorobutyléthylène, pentafluoropropène, bromotrifluoroéthylène, chlorofluoroethylène, chlorotrifluoropropène, 2-trifluorométhyl-3,3,3-trifluoro-1-propène. De préférence, ledit monomère fluoré M 0 est sélectionné parmi le groupe consistant en fluorure de vinylidène, fluorure de vinyle, trifluoroéthylène, chlorotrifluoroéthylène, 1,2-difluoroéthylène, tétrafluoroéthylène, hexafluoropropylène, perfluoro(alkyl vinyl) éthers, perfluoro(1,3-dioxole), perfluoro(2,2-diméthyl-1,3-dioxole), le monomère de formule CF 2 =CFOCF 2 CF(CF 3 )OCF 2 CF 2 X dans laquelle X est SO 2 F, CO 2 H, CH 2 OH, CH 2 OCN ou CH 2 OPO 3 H, le monomère de formule CF 2 =CFOCF 2 CF 2 SO 2 F, le monomère de formule F(CF 2 )nCH 2 OCF=CF 2 dans laquelle n est 1, 2, 3, 4 ou 5, le monomère de formule R 1 CH 2 OCF=CF 2 dans laquelle R 1 est l'hydrogène ou F(CF 2 )m et m vaut 1, 2, 3 ou 4, le monomère de formule R 2 OCF=CH 2 dans laquelle R 2 est F(CF 2 )p et p est 1, 2, 3 ou 4. Plus préférentiellement, ledit monomère fluoré M 0 est sélectionné parmi le groupe consistant en fluorure de vinylidène, fluorure de vinyle, trifluoroéthylène, chlorotrifluoroéthylène, 1,2-difluoroéthylène, tétrafluoroéthylène, hexafluoropropylène. En particulier, ledit monomère fluoré M 0 est le fluorure de vinylidène. Ledit polymère P0 peut également contenir des unités monomériques issues d’un monomère M 0 ’ . Ledit monomère M 0 ’ est copolymérisable avec ledit monomère fluoré M 0 ou le composé (I) selon l’invention pour former un polymère P 0 comprenant des unités monomériques issues du monomère fluoré M 0 , des unités monomériques issues du composé de formule (I) selon la présente invention et des unités monomériques issues du monomère M 0 ’ . Selon un mode de réalisation préféré, ledit monomère M 0 ’ est différent du monomère M 0 et est sélectionné parmi le groupe consistant en fluorure de vinylidène, fluorure de vinyle, trifluoroéthylène, chlorotrifluoroéthylène, 1,2-difluoroéthylène, tétrafluoroéthylène, hexafluoropropylène, perfluoro(alkyl vinyl) éthers, perfluoro(1,3-dioxole), perfluoro(2,2-diméthyl- 1,3 -dioxole), le monomère de formule CF 2 =CFOCF 2 CF(CF 3 )OCF 2 CF 2 X dans laquelle X est SO 2 F, CO 2 H, CH 2 OH, CH 2 OCN ou CH 2 OPO 3 H, le monomère de formule CF 2 =CFOCF 2 CF 2 SO 2 F, le monomère de formule F(CF 2 )nCH 2 OCF=CF 2 dans laquelle n est 1, 2, 3, 4 ou 5, le monomère de formule R 1 CH 2 OCF=CF 2 dans laquelle R 1 est l'hydrogène ou F(CF 2 )m et m vaut 1, 2, 3 ou 4, le monomère de formule R 2 OCF=CH 2 dans laquelle R 2 est F(CF 2 )p et p est 1, 2, 3 ou 4, perfluorobutyl éthylène, trifluoropropène, tétrafluoropropène, hexafluoroisobutylène, perfluorobutyléthylène, pentafluoropropène, bromotrifluoroéthylène, chlorofluoroethylène, chlorotrifluoropropène, 2-trifluorométhyl-3,3,3-trifluoro-1-propène. Selon un mode de réalisation préféré, ledit monomère fluoré M 0 est le fluorure de vinylidène et ledit monomère M 0 ’ est sélectionné parmi le groupe consistant en fluorure de vinyle, trifluoroéthylène, chlorotrifluoroéthylène, 1,2-difluoroéthylène, tétrafluoroéthylène, hexafluoropropylène, perfluoro(alkyl vinyl) éthers, perfluoro(1,3-dioxole), perfluoro(2,2-diméthyl- 1,3 -dioxole), le monomère de formule CF 2 =CFOCF 2 CF(CF 3 )OCF 2 CF 2 X dans laquelle X est SO 2 F, CO 2 H, CH 2 OH, CH 2 OCN ou CH 2 OPO 3 H, le monomère de formule CF 2 =CFOCF 2 CF 2 SO 2 F, le monomère de formule F(CF 2 )nCH 2 OCF=CF 2 dans laquelle n est 1, 2, 3, 4 ou 5, le monomère de formule R 1 CH 2 OCF=CF 2 dans laquelle R 1 est l'hydrogène ou F(CF 2 )m et m vaut 1, 2, 3 ou 4, le monomère de formule R 2 OCF=CH 2 dans laquelle R 2 est F(CF 2 )p et p est 1, 2, 3 ou 4, perfluorobutyl éthylène, trifluoropropène, tétrafluoropropène, hexafluoroisobutylène, perfluorobutyléthylène, pentafluoropropène, bromotrifluoroéthylène, chlorofluoroethylène, chlorotrifluoropropène, 2-trifluorométhyl-3,3,3-trifluoro-1-propène. Selon un mode de réalisation particulier, ledit monomère fluoré M 0 est le fluorure de vinylidène et ledit monomère M 0 ’ est sélectionné parmi le groupe consistant en trifluoroéthylène, chlorotrifluoroéthylène, tétrafluoroéthylène, hexafluoropropylène, perfluoro(alkyl vinyl) éthers, perfluoro(1,3-dioxole), perfluoro(2,2-diméthyl- 1,3 -dioxole), le monomère de formule CF 2 =CFOCF 2 CF(CF 3 )OCF 2 CF 2 X dans laquelle X est SO 2 F, CO 2 H, CH 2 OH, CH 2 OCN ou CH 2 OPO 3 H, le monomère de formule CF 2 =CFOCF 2 CF 2 SO 2 F, le monomère de formule F(CF 2 )nCH 2 OCF=CF 2 dans laquelle n est 1, 2, 3, 4 ou 5, le monomère de formule R 1 CH 2 OCF=CF 2 dans laquelle R 1 est l'hydrogène ou F(CF 2 )m et m vaut 1, 2, 3 ou 4, le monomère de formule R 2 OCF=CH 2 dans laquelle R 2 est F(CF 2 )p et p est 1, 2, 3 ou 4, perfluorobutyléthylène. Selon un mode de réalisation particulier, ledit monomère fluoré M 0 est le fluorure de vinylidène et ledit monomère M 0 ’ est sélectionné parmi le groupe consistant en trifluoroéthylène, chlorotrifluoroéthylène, tétrafluoroéthylène, hexafluoropropylène et perfluoro(alkyl vinyl) éthers. Le perfluoro(alkyl vinyl) éther est par exemple perfluoro(methyl vinyl) éther, perfluoro(éthyl vinyl) éther, perfluoro(propyl vinyl) éther ou perfluoro(butyl vinyl) éther. Ledit polymère P0 peut également contenir des unités monomériques issues d’un monomère M 0 ’ ’ . Ledit monomère M 0 ’’ est copolymérisable avec ledit monomère fluoré M 0 ou le composé (I) selon l’invention pour former un polymère P 0 comprenant des unités monomériques issues du monomère fluoré M 0 , des unités monomériques issues du composé de formule (I) selon la présente invention et des unités monomériques issues du monomère M 0 ’’ . Optionnellement, ledit monomère M 0 ’’ est également copolymérisable avec ledit monomère M 0 ’ pour former un polymère P 0 comprenant des unités monomériques issues du monomère fluoré M 0 , des unités monomériques issues du monomère M 0 ’ , des unités monomériques issues du monomère M 0 ’’ et des unités monomériques issues du composé de formule (I) selon la présente invention. Selon un mode de réalisation, ledit monomère M 0 ’’ est de formule (Ia) R 1 R 2 C=C(R 3 )C(O)R dans laquelle les substituants R 1 , R 2 et R 3 sont, indépendamment les uns des autres, sélectionnés parmi le groupe consistant en H et C 1 -C 5 alkyle ; R est sélectionné parmi le groupe consistant en –NHC(CH 3 ) 2 CH 2 C(O)CH 3 ou –OR’ avec R’ sélectionné parmi le groupe consistant en H et C 1 -C 18 alkyle optionnellement substitué par un ou plusieurs groupement(s) –OH, -CO 2 H, -SO 3 H, -PO 3 H, -OC(O)R’’, -C(O)O-R’’ ou un hétérocycle à cinq ou dix chainons comprenant au moins un atome d’azote dans sa chaine cyclique ; R’’ étant sélectionné parmi le groupe consistant en C 1 -C 6 alkyle ou C 6 -C 12 aryle optionnellement substitué par un ou plusieurs groupement(s) –OH, -CO 2 H, -SO 3 H, -PO 3 H. Ledit monomère M 0 ’’ peut donc être de formule (Ia) R 1 R 2 C=C(R 3 )C(O)R dans laquelle les substituants R 1 , R 2 et R 3 sont, indépendamment les uns des autres, sélectionnés parmi le groupe consistant en H et C 1 -C 5 alkyle ; R est sélectionné parmi le groupe consistant en –NHC(CH 3 ) 2 CH 2 C(O)CH 3 ou –OR’ avec R’ sélectionné parmi le groupe consistant en H et C 1 -C 18 alkyle optionnellement substitué par un ou plusieurs groupement(s) –OH, -CO 2 H, -SO 3 H, -PO 3 H, -OC(O)R’’, -C(O)O-R’’ ou un hétérocycle à cinq ou dix chainons comprenant au moins un atome d’azote dans sa chaine cyclique ; R’’ étant sélectionné parmi le groupe consistant en C 1 -C 6 alkyle ou C 6 -C 12 aryle optionnellement substitué par un ou plusieurs groupement(s) –OH, -CO 2 H, -SO 3 H, -PO 3 H. Ledit hétérocycle peut être saturé ou insaturé ou aromatique. Ledit hétérocycle peut être monocyclique ou bicyclique. Ledit hétérocycle peut être un cycle pyrrole, pyrrolidine, pyridine, pipéridine, pyrimidine, pyrazine, 1,4-dihydropyridine, indole, oxindole, isatine, quinoléine, isoquinoléine, quinazoline, imidazoline, pyrazolidine, 2-pyrrolidone, deltalactame, succinimide, 2-imidazolidinone, 4-imidazolidinone. Ledit hétérocycle peut être substitué par un ou plusieurs groupements C 1 -C 5 alkyle. Comme mentionné ci-dessus, le C 1 -C 18 alkyle est optionnellement substitué par ledit hétérocycle. Ce dernier peut être lié à la chaine alkyle par l’atome d’azote ou tout autre atome formant l’hétérocycle. De préférence l’hétérocycle est 2-pyrrolidone, delta-lactame, succinimide, 2-imidazolidinone, 4-imidazolidinone. Avantageusement, ledit monomère M 0 ’’ peut être de formule (Ia) R 1 R 2 C=C(R 3 )C(O)R dans laquelle les substituants R 1 , R 2 et R 3 sont indépendamment les uns des autres sélectionnés parmi le groupe consistant en H et C 1 -C 5 alkyle ; R est -OR’ avec R’ sélectionné parmi le groupe consistant en H et C 1 -C 18 alkyle optionnellement substitué par un ou plusieurs groupement(s) –OH, -CO 2 H, -SO 3 H, -PO 3 H, -OC(O)R’’, -C(O)O-R’’ ou un hétérocycle à cinq ou dix chainons comprenant au moins un atome d’azote dans sa chaine cyclique ; R’’ étant sélectionné parmi le groupe consistant en C 1 -C 6 alkyle ou C 6 -C 12 aryle optionnellement substitué par un ou plusieurs groupement(s) –OH, -CO 2 H, -SO 3 H, -PO 3 H. De préférence, l’hétérocycle est tel que défini ci-dessus, en particulier l’hétérocycle est 2-pyrrolidone, deltalactame, succinimide, 2-imidazolidinone, 4-imidazolidinone. Ledit substituant R’ peut être sélectionné parmi le groupe consistant en H, méthyle, éthyle, propyle, n-butyle, isobutyle, t-butyle, n-dodécyle, amyle, isoamyle, hexyle, 2-éthylhexyle, lauryle, n-octyle, hydroxyéthyle, hydroxybutyle, hydroxypropyle, 2-pyrrolidone, deltalactame, succinimide, 2-imidazolidinone, 4-imidazolidinone éthyle substitué par un groupement ureido. De préférence, ledit monomère M 0 ’’ est de formule (Ia) R 1 R 2 C=C(R 3 )C(O)R dans laquelle les substituants R 1 et R 2 sont H ; R 3 est H ou CH 3 ; R est -OR’ avec R’ sélectionné parmi le groupe consistant en H et C 1 -C 18 alkyle optionnellement substitué par un ou plusieurs groupement(s) –OH, -CO 2 H, -SO 3 H, -PO 3 H, -OC(O)R’’, -C(O)O-R’’ ; R’’ étant sélectionné parmi le groupe consistant en C 1 -C 6 alkyle ou C 6 -C 12 aryle optionnellement substitué par un ou plusieurs groupement(s) –OH, -CO 2 H, -SO 3 H, -PO 3 H. Plus préférentiellement, ledit monomère M 0 ’’ est de formule (Ia) R 1 R 2 C=C(R 3 )C(O)R dans laquelle les substituants R 1 et R 2 sont H ; R 3 est H ou CH 3 ; R est -OR’ avec R’ sélectionné parmi le groupe consistant en H et C 1 -C 1 5 alkyle optionnellement substitué par un ou plusieurs groupement(s) –OH, -CO 2 H, -SO 3 H, -PO 3 H, -OC(O)R’’, -C(O)O-R’’ ; R’’ étant sélectionné parmi le groupe consistant en C 1 -C 6 alkyle ou C 6 -C 12 aryle optionnellement substitué par un ou plusieurs groupement(s) –OH, -CO 2 H, -SO 3 H, -PO 3 H. En particulier, ledit monomère M 0 ’’ est de formule (Ia) R 1 R 2 C=C(R 3 )C(O)R dans laquelle les substituants R 1 et R 2 sont H ; R 3 est H ou CH 3 ; R est -OR’ avec R’ sélectionné parmi le groupe consistant en H et C 1 -C 1 0 alkyle optionnellement substitué par un ou plusieurs groupement(s) –OH, -CO 2 H, -SO 3 H, -PO 3 H, -OC(O)R’’, -C(O)O-R’’ ; R’’ étant sélectionné parmi le groupe consistant en C 1 -C 6 alkyle ou C 6 -C 12 aryle optionnellement substitué par un ou plusieurs groupement(s) –OH, -CO 2 H, -SO 3 H, -PO 3 H. Plus particulièrement, ledit monomère M 0 ’’ peut être l’acide acrylique, l'acrylate de méthyle, l'acrylate d'éthyle, l'acrylate de propyle, l'acrylate de n-butyle, l'acrylate d'isobutyle, l’acrylate de t-butyle, l’acrylate de n-dodécyle, l'acrylate d'amyle, l'acrylate d'isoamyle, l'acrylate d'hexyle, l'acrylate de 2-éthylhexyle, l'acrylamide de diacétone, l'acrylate de lauryle, l’acrylate de n-octyle, le methacrylate d’hydroxypropyle, le methacrylate d’hydroxybutyle, le methacrylate d’hydroxyéthyle, l’acrylate d’hydroxyéthyle, l’acrylate d’hydroxypropyle, l’acrylate d’hydroxybutyle, l’acide acrylique de méthyle, le méthacrylate de méthyle, le méthacrylate d'éthyle, le méthacrylate de propyle, le méthacrylate de n-butyle, le méthacrylate d'isobutyle, le méthacrylate de t-butyle, le méthacrylate de n-dodécyle, le méthacrylate d'amyle, le méthacrylate d'isoamyle, le méthacrylate d'hexyle, le méthacrylate de 2-éthylhexyle, le méthacrylate de lauryle, le méthacrylate de n-octyle, le méthacrylate d’ureido, les monomères de formule CH 2 =CH(CO 2 CH 2 CH 2 CO 2 H), CH 2 =CH(CO 2 CH 2 CH 2 -O-C(O)-CH 2 CH 2 CO 2 H), CH 2 =CH(CO 2 CH 2 CH 2 CH 2 -O-C(O)-CH 2 CH 2 CO 2 H), CH 2 =CH(CO 2 CH(CH 3 )CH 2 -O-C(O)-CH 2 CH 2 CO 2 H), CH 2 =CH(CO 2 CH 2 CH 2 -O-C(O)-C 6 H 4 CO 2 H), CH 2 =CH(CO 2 CH 2 CH 2 CH 2 CH(CO 2 H)CH 2 CH 2 CO 2 H) ; et les mélanges de ceux-ci. Parmi ceux-ci, ledit monomère M 0 ’’ avec un groupe alkyle ayant de 1 à 8 atomes de carbone est préféré, et un groupe alkyle ayant de 1 à 5 atomes de carbone est plus préférable. Ledit polymère fluoré P 0 peut comprendre une ou plusieurs unités monomériques issues d’un monomère M 0 ’’ tel que défini ici, par exemple M 0 ’’ peut être un mélange de méthacrylate de méthyle, d’acide acrylique et l’acide méthacrylique et le polymère P 0 peut ainsi comprendre par exemple des unités monomériques issues du méthacrylate de méthyle, de l’acide méthacrylique et de l’acide acrylique. Composition Selon un autre aspect, la présente invention concerne une composition comprenant un polymère fluoré P1 et un polymère P2 comprenant des unités monomériques issues du composé de formule (I). Ledit polymère fluoré P1 peut être un homopolymère issu du monomère fluoré M1 ou un polymère issu du monomère fluoré M1 , du monomère M1’ et/ou du monomère M1’’ . Ainsi, ledit polymère fluoré P1 comprend des unités monomériques issues d’un monomère fluoré M1 sélectionné parmi le groupe consistant en fluorure de vinyle, fluorure de vinylidène, trifluoroéthylène, chlorotrifluoroéthylène, 1,2-difluoroéthylène, tétrafluoroéthylène, hexafluoropropylène, les perfluoro(alkyl vinyl) éthers tels que le perfluoro(méthyl vinyl)éther (PMVE), le perfluoro(éthyl vinyl) éther (PEVE) et le perfluoro(propyl vinyl) éther (PPVE); perfluoro(1,3-dioxole); perfluoro(2,2-diméthyl-1,3-dioxole); le produit de formule CF 2 =CFOCF 2 CF(CF 3 )OCF 2 CF 2 X dans laquelle X est SO 2 F, CO 2 H, CH 2 OH, CH 2 OCN ou CH 2 OPO 3 H; le produit de formule CF 2 =CFOCF 2 CF 2 SO 2 F; le produit de formule F(CF 2 )nCH 2 OCF=CF 2 dans laquelle n est 1, 2, 3, 4 ou 5; le produit de formule R 1 CH 2 OCF=CF 2 dans laquelle R 1 est l'hydrogène ou F(CF 2 )m et m vaut 1, 2, 3 ou 4; le produit de formule R 2 OCF=CH 2 dans laquelle R 2 est F(CF 2 )p et p est 1, 2, 3 ou 4; le perfluorobutyl éthylène (PFBE); trifluoropropène, tétrafluoropropène, l’hexafluoroisobutylène, perfluorobutyléthylène, pentafluoropropène, bromotrifluoroéthylène, chlorofluoroethylène, chlorotrifluoropropène et le 2-trifluorométhyl-3,3,3-trifluoro-1-propène ou un mélange de ceux-ci. De préférence, ledit monomère fluoré M 1 est sélectionné parmi le groupe consistant en fluorure de vinylidène, fluorure de vinyle, trifluoroéthylène, chlorotrifluoroéthylène, 1,2-difluoroéthylène, tétrafluoroéthylène, hexafluoropropylène, perfluoro(alkyl vinyl) éthers, perfluoro(1,3-dioxole), perfluoro(2,2-diméthyl-1,3-dioxole), le monomère de formule CF 2 =CFOCF 2 CF(CF 3 )OCF 2 CF 2 X dans laquelle X est SO 2 F, CO 2 H, CH 2 OH, CH 2 OCN ou CH 2 OPO 3 H, le monomère de formule CF 2 =CFOCF 2 CF 2 SO 2 F, le monomère de formule F(CF 2 )nCH 2 OCF=CF 2 dans laquelle n est 1, 2, 3, 4 ou 5, le monomère de formule R 1 CH 2 OCF=CF 2 dans laquelle R 1 est l'hydrogène ou F(CF 2 )m et m vaut 1, 2, 3 ou 4, le monomère de formule R 2 OCF=CH 2 dans laquelle R 2 est F(CF 2 )p et p est 1, 2, 3 ou 4. Plus préférentiellement, ledit monomère fluoré M 1 est sélectionné parmi le groupe consistant en fluorure de vinylidène, fluorure de vinyle, trifluoroéthylène, chlorotrifluoroéthylène, 1,2-difluoroéthylène, tétrafluoroéthylène, hexafluoropropylène. En particulier, ledit monomère fluoré M 1 est le fluorure de vinylidène. Selon un mode de réalisation préféré, ledit polymère fluoré P1 peut être un homopolymère du fluorure de vinylidène. Selon un autre mode de réalisation préféré, le polymère fluoré P1 comprend également des unités monomériques issues d’un monomère M1’ ou d’un monomère M1’’ tels que décrits ci-dessous ou un mélange des deux. Selon un mode de réalisation préféré, le polymère fluoré P1 comprend également des unités monomériques issues d’un monomère M1’ sélectionné parmi le groupe consistant en le fluorure de vinyle; le trifluoroéthylène (VF 3 ); le chlorotrifluoroéthylène (CTFE); le 1,2-difluoroéthylène; le tétrafluoroéthylène (TFE); l'hexafluoropropylène (HFP); les perfluoro(alkyl vinyl) éthers tels que le perfluoro(méthyl vinyl)éther (PMVE), le perfluoro(éthyl vinyl) éther (PEVE) et le perfluoro(propyl vinyl) éther (PPVE); le perfluoro(1,3-dioxole); le perfluoro(2,2-diméthyl-1,3-dioxole) (PDD); le produit de formule CF 2 =CFOCF 2 CF(CF 3 )OCF 2 CF 2 X dans laquelle X est SO 2 F, CO 2 H, CH 2 OH, CH 2 OCN ou CH 2 OPO 3 H; le produit de formule CF 2 =CFOCF 2 CF 2 SO 2 F; le produit de formule F(CF 2 )nCH 2 OCF=CF 2 dans laquelle n est 1, 2, 3, 4 ou 5; le produit de formule R 1 CH 2 OCF=CF 2 dans laquelle R 1 est l'hydrogène ou F(CF 2 )m et m vaut 1, 2, 3 ou 4; le produit de formule R 2 OCF=CH 2 dans laquelle R 2 est F(CF 2 )p et p est 1, 2, 3 ou 4; le perfluorobutyl éthylène (PFBE); trifluoropropène, tétrafluoropropène, l’hexafluoroisobutylène, perfluorobutyléthylène, pentafluoropropène, bromotrifluoroéthylène, chlorofluoroethylène, chlorotrifluoropropène et le 2-trifluorométhyl-3,3,3-trifluoro-1-propène ou un mélange de ceux-ci ; ou optionnellement des unités monomériques issues d’un monomère M1’’ de formule (Ia) R 1 R 2 C=C(R 3 )C(O)R dans laquelle les substituants R 1 , R 2 et R 3 sont, indépendamment les uns des autres, sélectionnés parmi le groupe consistant en H et C 1 -C 5 alkyle ; R est sélectionné parmi le groupe consistant en –NHC(CH 3 ) 2 CH 2 C(O)CH 3 ou –OR’ avec R’ sélectionné parmi le groupe consistant en H et C 1 -C 18 alkyle optionnellement substitué par un ou plusieurs groupement(s) –OH, -CO 2 H, -SO 3 H, -PO 3 H, -OC(O)R’’, -C(O)O-R’’ ou un hétérocycle à cinq ou dix chainons comprenant au moins un atome d’azote dans sa chaine cyclique ; R’’ étant sélectionné parmi le groupe consistant en C 1 -C 6 alkyle ou C 6 -C 12 aryle optionnellement substitué par un ou plusieurs groupement(s) –OH, -CO 2 H, -SO 3 H, -PO 3 H ; ou un mélange d’unités monomériques issues desdits monomère M1’’ et M1’ . De préférence, ledit monomère M 1’ est sélectionné parmi le groupe consistant en fluorure de vinyle, trifluoroéthylène, chlorotrifluoroéthylène, 1,2-difluoroéthylène, tétrafluoroéthylène, hexafluoropropylène, perfluoro(alkyl vinyl) éthers, perfluoro(1,3-dioxole), perfluoro(2,2-diméthyl- 1,3 -dioxole), le monomère de formule CF 2 =CFOCF 2 CF(CF 3 )OCF 2 CF 2 X dans laquelle X est SO 2 F, CO 2 H, CH 2 OH, CH 2 OCN ou CH 2 OPO 3 H, le monomère de formule CF 2 =CFOCF 2 CF 2 SO 2 F, le monomère de formule F(CF 2 )nCH 2 OCF=CF 2 dans laquelle n est 1, 2, 3, 4 ou 5, le monomère de formule R 1 CH 2 OCF=CF 2 dans laquelle R 1 est l'hydrogène ou F(CF 2 )m et m vaut 1, 2, 3 ou 4, le monomère de formule R 2 OCF=CH 2 dans laquelle R 2 est F(CF 2 )p et p est 1, 2, 3 ou 4, perfluorobutyl éthylène, trifluoropropène, tétrafluoropropène, hexafluoroisobutylène, perfluorobutyléthylène, pentafluoropropène, bromotrifluoroéthylène, chlorofluoroethylène, chlorotrifluoropropène, 2-trifluorométhyl-3,3,3-trifluoro-1-propène. Plus préférentiellement, ledit monomère M 1’ est sélectionné parmi le groupe consistant en trifluoroéthylène, chlorotrifluoroéthylène, tétrafluoroéthylène, hexafluoropropylène, perfluoro(alkyl vinyl) éthers, perfluoro(1,3-dioxole), perfluoro(2,2-diméthyl-1,3-dioxole), le monomère de formule CF 2 =CFOCF 2 CF(CF 3 )OCF 2 CF 2 X dans laquelle X est SO 2 F, CO 2 H, CH 2 OH, CH 2 OCN ou CH 2 OPO 3 H, le monomère de formule CF 2 =CFOCF 2 CF 2 SO 2 F, le monomère de formule F(CF 2 )nCH 2 OCF=CF 2 dans laquelle n est 1, 2, 3, 4 ou 5, le monomère de formule R 1 CH 2 OCF=CF 2 dans laquelle R 1 est l'hydrogène ou F(CF 2 )m et m vaut 1, 2, 3 ou 4, le monomère de formule R 2 OCF=CH 2 dans laquelle R 2 est F(CF 2 )p et p est 1, 2, 3 ou 4, perfluorobutyléthylène. De préférence, ledit monomère M 1’’ est de formule (Ia) R 1 R 2 C=C(R 3 )C(O)R dans laquelle les substituants R 1 , R 2 et R 3 sont, indépendamment les uns des autres, sélectionnés parmi le groupe consistant en H et C 1 -C 5 alkyle ; R est sélectionné parmi le groupe consistant en –NHC(CH 3 ) 2 CH 2 C(O)CH 3 ou –OR’ avec R’ sélectionné parmi le groupe consistant en H et C 1 -C 18 alkyle optionnellement substitué par un ou plusieurs groupement(s) –OH, -CO 2 H, -SO 3 H, -PO 3 H, -OC(O)R’’, -C(O)O-R’’ ou un hétérocycle à cinq ou dix chainons comprenant au moins un atome d’azote dans sa chaine cyclique ; R’’ étant sélectionné parmi le groupe consistant en C 1 -C 6 alkyle ou C 6 -C 12 aryle optionnellement substitué par un ou plusieurs groupement(s) –OH, -CO 2 H, -SO 3 H, -PO 3 H. Ledit hétérocycle peut être saturé ou insaturé ou aromatique. Ledit hétérocycle peut être monocyclique ou bicyclique. Ledit hétérocycle peut être un cycle pyrrole, pyrrolidine, pyridine, pipéridine, pyrimidine, pyrazine, 1,4-dihydropyridine, indole, oxindole, isatine, quinoléine, isoquinoléine, quinazoline, imidazoline, pyrazolidine, 2-pyrrolidone, deltalactame, succinimide, 2-imidazolidinone, 4-imidazolidinone. Ledit hétérocycle peut être substitué par un ou plusieurs groupements C 1 -C 5 alkyle. Comme mentionné ci-dessus, le C 1 -C 18 alkyle est optionnellement substitué par ledit hétérocycle. Ce dernier peut être lié à la chaine alkyle par l’atome d’azote ou tout autre atome formant l’hétérocycle. De préférence l’hétérocycle est 2-pyrrolidone, delta-lactame, succinimide, 2-imidazolidinone, 4-imidazolidinone. Plus préférentiellement, ledit monomère M 1’’ peut être de formule (Ia) R 1 R 2 C=C(R 3 )C(O)R dans laquelle les substituants R 1 , R 2 et R 3 sont indépendamment les uns des autres sélectionnés parmi le groupe consistant en H et C 1 -C 5 alkyle ; R est -OR’ avec R’ sélectionné parmi le groupe consistant en H et C 1 -C 18 alkyle optionnellement substitué par un ou plusieurs groupement(s) –OH, -CO 2 H, -SO 3 H, -PO 3 H, -OC(O)R’’, -C(O)O-R’’ ou un hétérocycle à cinq ou dix chainons comprenant au moins un atome d’azote dans sa chaine cyclique ; R’’ étant sélectionné parmi le groupe consistant en C 1 -C 6 alkyle ou C 6 -C 12 aryle optionnellement substitué par un ou plusieurs groupement(s) –OH, -CO 2 H, -SO 3 H, -PO 3 H. De préférence, l’hétérocycle est tel que défini ci-dessus, en particulier l’hétérocycle est 2-pyrrolidone, deltalactame, succinimide, 2-imidazolidinone, 4-imidazolidinone. Ledit substituant R’ peut être sélectionné parmi le groupe consistant en H, méthyle, éthyle, propyle, n-butyle, isobutyle, t-butyle, n-dodécyle, amyle, isoamyle, hexyle, 2-éthylhexyle, lauryle, n-octyle, hydroxyéthyle, hydroxybutyle, hydroxypropyle, 2-pyrrolidone, deltalactame, succinimide, 2-imidazolidinone, 4-imidazolidinone éthyle substitué par un groupement ureido. En particulier, ledit monomère M 1’’ est de formule (Ia) R 1 R 2 C=C(R 3 )C(O)R dans laquelle les substituants R 1 et R 2 sont H ; R 3 est H ou CH 3 ; R est -OR’ avec R’ sélectionné parmi le groupe consistant en H et C 1 -C 18 alkyle optionnellement substitué par un ou plusieurs groupement(s) –OH, -CO 2 H, -SO 3 H, -PO 3 H, -OC(O)R’’, -C(O)O-R’’; R’’ étant sélectionné parmi le groupe consistant en C 1 -C 6 alkyle ou C 6 -C 12 aryle optionnellement substitué par un ou plusieurs groupement(s) –OH, -CO 2 H, -SO 3 H, -PO 3 H. Plus préférentiellement, ledit monomère M 1’’ est de formule (Ia) R 1 R 2 C=C(R 3 )C(O)R dans laquelle les substituants R 1 et R 2 sont H ; R 3 est H ou CH 3 ; R est -OR’ avec R’ sélectionné parmi le groupe consistant en H et C 1 -C 1 5 alkyle optionnellement substitué par un ou plusieurs groupement(s) –OH, -CO 2 H, -SO 3 H, -PO 3 H, -OC(O)R’’, -C(O)O-R’’; R’’ étant sélectionné parmi le groupe consistant en C 1 -C 6 alkyle ou C 6 -C 12 aryle optionnellement substitué par un ou plusieurs groupement(s) –OH, -CO 2 H, -SO 3 H, -PO 3 H. Plus particulièrement, ledit monomère M 1’’ est de formule (Ia) R 1 R 2 C=C(R 3 )C(O)R dans laquelle les substituants R 1 et R 2 sont H ; R 3 est H ou CH 3 ; R est -OR’ avec R’ sélectionné parmi le groupe consistant en H et C 1 -C 1 0 alkyle optionnellement substitué par un ou plusieurs groupement(s) –OH, -CO 2 H, -SO 3 H, -PO 3 H, -OC(O)R’’, -C(O)O-R’’ ; R’’ étant sélectionné parmi le groupe consistant en C 1 -C 6 alkyle ou C 6 -C 12 aryle optionnellement substitué par un ou plusieurs groupement(s) –OH, -CO 2 H, -SO 3 H, -PO 3 H. Ainsi, ledit monomère M 1’’ peut être l’acide acrylique, l'acrylate de méthyle, l'acrylate d'éthyle, l'acrylate de propyle, l'acrylate de n-butyle, l'acrylate d'isobutyle, l’acrylate de t-butyle, l’acrylate de n-dodécyle, l'acrylate d'amyle, l'acrylate d'isoamyle, l'acrylate d'hexyle, l'acrylate de 2-éthylhexyle, l'acrylamide de diacétone, l'acrylate de lauryle, l’acrylate de n-octyle, le methacrylate d’hydroxypropyle, le methacrylate d’hydroxybutyle, le methacrylate d’hydroxyéthyle, l’acrylate d’hydroxyéthyle, l’acrylate d’hydroxypropyle, l’acrylate d’hydroxybutyle, l’acide acrylique de méthyle, le méthacrylate de méthyle, le méthacrylate d'éthyle, le méthacrylate de propyle, le méthacrylate de n-butyle, le méthacrylate d'isobutyle, le méthacrylate de t-butyle, le méthacrylate de n-dodécyle, le méthacrylate d'amyle, le méthacrylate d'isoamyle, le méthacrylate d'hexyle, le méthacrylate de 2-éthylhexyle, le méthacrylate de lauryle, le méthacrylate de n-octyle, le méthacrylate d’ureido, les monomères de formule CH 2 =CH(CO 2 CH 2 CH 2 CO 2 H), CH 2 =CH(CO 2 CH 2 CH 2 -O-C(O)-CH 2 CH 2 CO 2 H), CH 2 =CH(CO 2 CH 2 CH 2 CH 2 -O-C(O)-CH 2 CH 2 CO 2 H), CH 2 =CH(CO 2 CH(CH 3 )CH 2 -O-C(O)-CH 2 CH 2 CO 2 H), CH 2 =CH(CO 2 CH 2 CH 2 -O-C(O)-C 6 H 4 CO 2 H), CH 2 =CH(CO 2 CH 2 CH 2 CH 2 CH(CO 2 H)CH 2 CH 2 CO 2 H) ; et les mélanges de ceux-ci. Parmi ceux-ci, ledit monomère M 1’’ avec un groupe alkyle ayant de 1 à 8 atomes de carbone est préféré, et un groupe alkyle ayant de 1 à 5 atomes de carbone est plus préférable. Ledit polymère fluoré P 1 peut comprendre une ou plusieurs unités monomériques issues d’un monomère M 1’’ tel que défini ici, par exemple M 1’’ peut être un mélange de méthacrylate de méthyle, d’acide acrylique et l’acide méthacrylique et le polymère fluoré P1 peut ainsi comprendre par exemple des unités monomériques issues du méthacrylate de méthyle, de l’acide méthacrylique et de l’acide acrylique. De manière générale, le polymère fluoré P1 contient de préférence au moins 50 % en moles fluorure de vinylidène, avantageusement au moins 60% en moles de fluorure de vinylidène, de préférence au moins 70% en moles de fluorure de vinylidène. Les unités monomériques issues du monomère M1’ ou M1’’ peuvent être présentes dans une teneur de 1 à 50%, avantageusement de 2 à 30% en poids par rapport au poids dudit polymère fluoré P1 . Selon un mode de réalisation préféré, le polymère fluoré P1 est un copolymère de fluorure de vinylidène (VDF) et d’hexafluoropropylène (HFP)) (P(VDF-HFP)), ayant une teneur massique d'unités monomères d'hexafluoropropylène de 2 à 30%, avantageusement de 2 à 25%, de préférence de 2 à 20 %, de préférence de 4 à 15 % en poids par rapport au poids dudit polymère fluoré P1 . Selon un autre mode de réalisation, le polymère fluoré P1 est un copolymère de fluorure de vinylidène (VDF) et d’hexafluoropropylène (HFP) (P(VDF-HFP)), ayant une teneur massique d'unités monomères d'hexafluoropropylène de 10 à 30%, avantageusement de 10 à 25% en poids par rapport au poids dudit polymère fluoré P1 . Selon un mode de réalisation, le polymère fluoré P1 est un copolymère de fluorure de vinylidène et de tétrafluoroéthylène (TFE). Selon un mode de réalisation, le polymère fluoré P1 est un copolymère de fluorure de vinylidène et de chlorotrifluoroéthylène (CTFE). Selon un mode de réalisation, le polymère fluoré P1 est un terpolymère de VDF-TFE-HFP. Selon un mode de réalisation, le polymère fluoré P1 est un terpolymère VDF-TrFE-TFE (TrFE étant le trifluoroéthylène). Dans ces terpolymères, la teneur massique en VDF est d’au moins 10%, les comonomères étant présents en proportions variables. Selon un mode de réalisation particulier, le polymère fluoré P1 comprend des motifs monomériques portant au moins l’une des fonctions suivantes : acide carboxylique, anhydride d’acide carboxylique, esters d’acide carboxylique, groupes époxy (tel que le glycidyle), amide, hydroxyle, carbonyle, mercapto, sulfure, oxazoline, phénoliques, ester, éther, siloxane, sulfonique, sulfurique, phosphorique, phosphonique. La fonction est introduite par une réaction chimique qui peut être du greffage, ou une copolymérisation du monomère fluorure de vinylidène (VDF) avec un monomère portant au moins un desdits groupes fonctionnels et une fonction vinylique capable de copolymériser avec le fluorure de vinylidène, selon des techniques bien connues par l’homme du métier. Des exemples de monomères porteurs d’une fonction acide et copolymérisable avec le fluorure de vinylidène sont listés parmi le monomère M1’’ . La teneur en groupes fonctionnels dudit polymère fluoré P1 est d’au moins 0,01% molaire, de préférence d’au moins 0,1 % molaire, et au plus de 15% molaire, de préférence au plus 10% molaire. Ainsi, ledit polymère fluoré P1 peut être par exemple un copolymère du fluorure de vinylidène et un monomère M 1’’ sélectionné parmi le groupe consistant en acide acrylique, acide méthacrylique, (meth)acrylate de méthyle, (meth)acrylate d’éthyle, hydroxyéthyl(meth)acrylate, hydroxybutyl(meth)acrylate, hydroxypropyl(meth)acrylate, hydroxyéthylhexyl(meth)acrylate et acryloyloxy propylsuccinate. De préférence, la teneur en monomère M1’’ dans ledit polymère P1 est de 0,01% à 5% molaire. Dans ce mode de réalisation, au moins 40% des unités issues du monomère M1’’ sont reparties entre deux unités de fluorure de vinylidène. Le polymère fluoré P1 a de préférence un poids moléculaire élevé. Par poids moléculaire élevé, tel qu'utilisé ici, on entend un polymère fluoré P1 ayant une viscosité à l'état fondu supérieure à 100 Pa.s, de préférence supérieure à 500 Pa.s, plus préférablement supérieure à 1000 Pa.s, selon la méthode ASTM D-3835 mesurée à 232°C et 100 sec-1. Selon un mode de réalisation préféré, ledit polymère fluoré P1 est obtenu sous la forme d’un latex et la taille de particules dudit polymère fluoré P1 est compris de 10 nm à 800 nm. La taille des particules est déterminée par granulométrie laser. Un analyseur de taille de particules de type Malvern INSITEC System est utilisé pour la mesure. Celle-ci est effectuée en voie sèche par diffraction laser sur une poudre avec un focal de 100 mm. Selon un mode de réalisation préféré, ledit polymère fluoré P1 a une teneur en solide comprise entre 10% et 55%, de préférence entre 10% et 50%, en particulier entre 10 et 40%. Ledit polymère P2 comprend des unités monomériques issues du composé de formule (I) selon la présente invention. Ledit polymère P2 peut également comprendre des unités monomériques issues d’un monomère M2 , M2’ , M2’’ ou un mélange de ceux-ci. Ledit monomère M2 peut être sélectionné parmi le groupe consistant en fluorure de vinylidène, fluorure de vinyle, trifluoroéthylène, chlorotrifluoroéthylène, 1,2-difluoroéthylène, tétrafluoroéthylène, hexafluoropropylène, perfluoro(alkyl vinyl) éthers, perfluoro(1,3-dioxole), perfluoro(2,2-diméthyl-1,3-dioxole), le monomère de formule CF 2 =CFOCF 2 CF(CF 3 )OCF 2 CF 2 X dans laquelle X est SO 2 F, CO 2 H, CH 2 OH, CH 2 OCN ou CH 2 OPO 3 H, le monomère de formule CF 2 =CFOCF 2 CF 2 SO 2 F, le monomère de formule F(CF 2 )nCH 2 OCF=CF 2 dans laquelle n est 1, 2, 3, 4 ou 5, le monomère de formule R 1 CH 2 OCF=CF 2 dans laquelle R 1 est l'hydrogène ou F(CF 2 )m et m vaut 1, 2, 3 ou 4, le monomère de formule R 2 OCF=CH 2 dans laquelle R 2 est F(CF 2 )p et p est 1, 2, 3 ou 4, perfluorobutyl éthylène, trifluoropropène, tétrafluoropropène, hexafluoroisobutylène, perfluorobutyléthylène, pentafluoropropène, bromotrifluoroéthylène, chlorofluoroethylène, chlorotrifluoropropène, 2-trifluorométhyl-3,3,3-trifluoro-1-propène. De préférence, ledit monomère fluoré M2 est sélectionné parmi le groupe consistant en fluorure de vinylidène, fluorure de vinyle, trifluoroéthylène, chlorotrifluoroéthylène, 1,2-difluoroéthylène, tétrafluoroéthylène, hexafluoropropylène, perfluoro(alkyl vinyl) éthers, perfluoro(1,3-dioxole), perfluoro(2,2-diméthyl-1,3-dioxole), le monomère de formule CF 2 =CFOCF 2 CF(CF 3 )OCF 2 CF 2 X dans laquelle X est SO 2 F, CO 2 H, CH 2 OH, CH 2 OCN ou CH 2 OPO 3 H, le monomère de formule CF 2 =CFOCF 2 CF 2 SO 2 F, le monomère de formule F(CF 2 )nCH 2 OCF=CF 2 dans laquelle n est 1, 2, 3, 4 ou 5, le monomère de formule R 1 CH 2 OCF=CF 2 dans laquelle R 1 est l'hydrogène ou F(CF 2 )m et m vaut 1, 2, 3 ou 4, le monomère de formule R 2 OCF=CH 2 dans laquelle R 2 est F(CF 2 )p et p est 1, 2, 3 ou 4. Plus préférentiellement, ledit monomère fluoré M2 est sélectionné parmi le groupe consistant en fluorure de vinylidène, fluorure de vinyle, trifluoroéthylène, chlorotrifluoroéthylène, 1,2-difluoroéthylène, tétrafluoroéthylène, hexafluoropropylène. En particulier, ledit monomère fluoré M2 est le fluorure de vinylidène. Ledit monomère M 2’ est copolymérisable avec ledit monomère fluoré M 2 ou le composé (I) selon l’invention. Selon un mode de réalisation préféré, ledit monomère M 2’ est différent du monomère M 2 et est sélectionné parmi le groupe consistant en fluorure de vinylidène, fluorure de vinyle, trifluoroéthylène, chlorotrifluoroéthylène, 1,2-difluoroéthylène, tétrafluoroéthylène, hexafluoropropylène, perfluoro(alkyl vinyl) éthers, perfluoro(1,3-dioxole), perfluoro(2,2-diméthyl- 1,3 -dioxole), le monomère de formule CF 2 =CFOCF 2 CF(CF 3 )OCF 2 CF 2 X dans laquelle X est SO 2 F, CO 2 H, CH 2 OH, CH 2 OCN ou CH 2 OPO 3 H, le monomère de formule CF 2 =CFOCF 2 CF 2 SO 2 F, le monomère de formule F(CF 2 )nCH 2 OCF=CF 2 dans laquelle n est 1, 2, 3, 4 ou 5, le monomère de formule R 1 CH 2 OCF=CF 2 dans laquelle R 1 est l'hydrogène ou F(CF 2 )m et m vaut 1, 2, 3 ou 4, le monomère de formule R 2 OCF=CH 2 dans laquelle R 2 est F(CF 2 )p et p est 1, 2, 3 ou 4, perfluorobutyl éthylène, trifluoropropène, tétrafluoropropène, hexafluoroisobutylène, perfluorobutyléthylène, pentafluoropropène, bromotrifluoroéthylène, chlorofluoroethylène, chlorotrifluoropropène, 2-trifluorométhyl-3,3,3-trifluoro-1-propène. Selon un mode de réalisation préféré, ledit monomère fluoré M 2 est le fluorure de vinylidène et ledit monomère M 2’ est sélectionné parmi le groupe consistant en fluorure de vinyle, trifluoroéthylène, chlorotrifluoroéthylène, 1,2-difluoroéthylène, tétrafluoroéthylène, hexafluoropropylène, perfluoro(alkyl vinyl) éthers, perfluoro(1,3-dioxole), perfluoro(2,2-diméthyl- 1,3 -dioxole), le monomère de formule CF 2 =CFOCF 2 CF(CF 3 )OCF 2 CF 2 X dans laquelle X est SO 2 F, CO 2 H, CH 2 OH, CH 2 OCN ou CH 2 OPO 3 H, le monomère de formule CF 2 =CFOCF 2 CF 2 SO 2 F, le monomère de formule F(CF 2 )nCH 2 OCF=CF 2 dans laquelle n est 1, 2, 3, 4 ou 5, le monomère de formule R 1 CH 2 OCF=CF 2 dans laquelle R 1 est l'hydrogène ou F(CF 2 )m et m vaut 1, 2, 3 ou 4, le monomère de formule R 2 OCF=CH 2 dans laquelle R 2 est F(CF 2 )p et p est 1, 2, 3 ou 4, perfluorobutyl éthylène, trifluoropropène, tétrafluoropropène, hexafluoroisobutylène, perfluorobutyléthylène, pentafluoropropène, bromotrifluoroéthylène, chlorofluoroethylène, chlorotrifluoropropène, 2-trifluorométhyl-3,3,3-trifluoro-1-propène. Selon un mode de réalisation particulier, ledit monomère fluoré M 2 est le fluorure de vinylidène et ledit monomère M 2’ est sélectionné parmi le groupe consistant en trifluoroéthylène, chlorotrifluoroéthylène, tétrafluoroéthylène, hexafluoropropylène, perfluoro(alkyl vinyl) éthers, perfluoro(1,3-dioxole), perfluoro(2,2-diméthyl- 1,3 -dioxole), le monomère de formule CF 2 =CFOCF 2 CF(CF 3 )OCF 2 CF 2 X dans laquelle X est SO 2 F, CO 2 H, CH 2 OH, CH 2 OCN ou CH 2 OPO 3 H, le monomère de formule CF 2 =CFOCF 2 CF 2 SO 2 F, le monomère de formule F(CF 2 )nCH 2 OCF=CF 2 dans laquelle n est 1, 2, 3, 4 ou 5, le monomère de formule R 1 CH 2 OCF=CF 2 dans laquelle R 1 est l'hydrogène ou F(CF 2 )m et m vaut 1, 2, 3 ou 4, le monomère de formule R 2 OCF=CH 2 dans laquelle R 2 est F(CF 2 )p et p est 1, 2, 3 ou 4, perfluorobutyléthylène. Selon un mode de réalisation particulier, ledit monomère fluoré M 2 est le fluorure de vinylidène et ledit monomère M 2’ est sélectionné parmi le groupe consistant en trifluoroéthylène, chlorotrifluoroéthylène, tétrafluoroéthylène, hexafluoropropylène et perfluoro(alkyl vinyl) éthers. Le perfluoro(alkyl vinyl) éther est par exemple perfluoro(methyl vinyl) éther, perfluoro(éthyl vinyl) éther, perfluoro(propyl vinyl) éther ou perfluoro(butyl vinyl) éther. Ledit monomère M 2’’ est copolymérisable avec ledit monomère fluoré M 2 ou le composé (I) selon l’invention. Optionnellement, ledit monomère M 2 ’’ est également copolymérisable avec ledit monomère M 2’ . Selon un mode de réalisation, ledit monomère M 2 ’’ est de formule (Ia) R 1 R 2 C=C(R 3 )C(O)R dans laquelle les substituants R 1 , R 2 et R 3 sont, indépendamment les uns des autres, sélectionnés parmi le groupe consistant en H et C 1 -C 5 alkyle ; R est sélectionné parmi le groupe consistant en –NHC(CH 3 ) 2 CH 2 C(O)CH 3 ou –OR’ avec R’ sélectionné parmi le groupe consistant en H et C 1 -C 18 alkyle optionnellement substitué par un ou plusieurs groupement(s) –OH, -CO 2 H, -SO 3 H, -PO 3 H, -OC(O)R’’, -C(O)O-R’’ ou un hétérocycle à cinq ou dix chainons comprenant au moins un atome d’azote dans sa chaine cyclique ; R’’ étant sélectionné parmi le groupe consistant en C 1 -C 6 alkyle ou C 6 -C 12 aryle optionnellement substitué par un ou plusieurs groupement(s) –OH, -CO 2 H, -SO 3 H, -PO 3 H. Ledit monomère M 2 ’’ peut donc être de formule (Ia) R 1 R 2 C=C(R 3 )C(O)R dans laquelle les substituants R 1 , R 2 et R 3 sont, indépendamment les uns des autres, sélectionnés parmi le groupe consistant en H et C 1 -C 5 alkyle ; R est sélectionné parmi le groupe consistant en –NHC(CH 3 ) 2 CH 2 C(O)CH 3 ou –OR’ avec R’ sélectionné parmi le groupe consistant en H et C 1 -C 18 alkyle optionnellement substitué par un ou plusieurs groupement(s) –OH, -CO 2 H, -SO 3 H, -PO 3 H, -OC(O)R’’, -C(O)O-R’’ ou un hétérocycle à cinq ou dix chainons comprenant au moins un atome d’azote dans sa chaine cyclique ; R’’ étant sélectionné parmi le groupe consistant en C 1 -C 6 alkyle ou C 6 -C 12 aryle optionnellement substitué par un ou plusieurs groupement(s) –OH, -CO 2 H, -SO 3 H, -PO 3 H. Ledit hétérocycle peut être saturé ou insaturé ou aromatique. Ledit hétérocycle peut être monocyclique ou bicyclique. Ledit hétérocycle peut être un cycle pyrrole, pyrrolidine, pyridine, pipéridine, pyrimidine, pyrazine, 1,4-dihydropyridine, indole, oxindole, isatine, quinoléine, isoquinoléine, quinazoline, imidazoline, pyrazolidine, 2-pyrrolidone, deltalactame, succinimide, 2-imidazolidinone, 4-imidazolidinone. Ledit hétérocycle peut être substitué par un ou plusieurs groupements C 1 -C 5 alkyle. Comme mentionné ci-dessus, le C 1 -C 18 alkyle est optionnellement substitué par ledit hétérocycle. Ce dernier peut être lié à la chaine alkyle par l’atome d’azote ou tout autre atome formant l’hétérocycle. De préférence l’hétérocycle est 2-pyrrolidone, delta-lactame, succinimide, 2-imidazolidinone, 4-imidazolidinone. Avantageusement, ledit monomère M 2 ’’ peut être de formule (Ia) R 1 R 2 C=C(R 3 )C(O)R dans laquelle les substituants R 1 , R 2 et R 3 sont indépendamment les uns des autres sélectionnés parmi le groupe consistant en H et C 1 -C 5 alkyle ; R est -OR’ avec R’ sélectionné parmi le groupe consistant en H et C 1 -C 18 alkyle optionnellement substitué par un ou plusieurs groupement(s) –OH, -CO 2 H, -SO 3 H, -PO 3 H, -OC(O)R’’, -C(O)O-R’’ ou un hétérocycle à cinq ou dix chainons comprenant au moins un atome d’azote dans sa chaine cyclique ; R’’ étant sélectionné parmi le groupe consistant en C 1 -C 6 alkyle ou C 6 -C 12 aryle optionnellement substitué par un ou plusieurs groupement(s) –OH, -CO 2 H, -SO 3 H, -PO 3 H. De préférence, l’hétérocycle est tel que défini ci-dessus, en particulier l’hétérocycle est 2-pyrrolidone, deltalactame, succinimide, 2-imidazolidinone, 4-imidazolidinone. Ledit substituant R’ peut être sélectionné parmi le groupe consistant en H, méthyle, éthyle, propyle, n-butyle, isobutyle, t-butyle, n-dodécyle, amyle, isoamyle, hexyle, 2-éthylhexyle, lauryle, n-octyle, hydroxyéthyle, hydroxybutyle, hydroxypropyle, 2-pyrrolidone, deltalactame, succinimide, 2-imidazolidinone, 4-imidazolidinone éthyle substitué par un groupement ureido. De préférence, ledit monomère M 2 ’’ est de formule (Ia) R 1 R 2 C=C(R 3 )C(O)R dans laquelle les substituants R 1 et R 2 sont H ; R 3 est H ou CH 3 ; R est -OR’ avec R’ sélectionné parmi le groupe consistant en H et C 1 -C 18 alkyle optionnellement substitué par un ou plusieurs groupement(s) –OH, -CO 2 H, -SO 3 H, -PO 3 H, -OC(O)R’’, -C(O)O-R’’ ; R’’ étant sélectionné parmi le groupe consistant en C 1 -C 6 alkyle ou C 6 -C 12 aryle optionnellement substitué par un ou plusieurs groupement(s) –OH, -CO 2 H, -SO 3 H, -PO 3 H. Plus préférentiellement, ledit monomère M 2 ’’ est de formule (Ia) R 1 R 2 C=C(R 3 )C(O)R dans laquelle les substituants R 1 et R 2 sont H ; R 3 est H ou CH 3 ; R est -OR’ avec R’ sélectionné parmi le groupe consistant en H et C 1 -C 1 5 alkyle optionnellement substitué par un ou plusieurs groupement(s) –OH, -CO 2 H, -SO 3 H, -PO 3 H, -OC(O)R’’, -C(O)O-R’’ ; R’’ étant sélectionné parmi le groupe consistant en C 1 -C 6 alkyle ou C 6 -C 12 aryle optionnellement substitué par un ou plusieurs groupement(s) –OH, -CO 2 H, -SO 3 H, -PO 3 H. En particulier, ledit monomère M 2 ’’ est de formule (Ia) R 1 R 2 C=C(R 3 )C(O)R dans laquelle les substituants R 1 et R 2 sont H ; R 3 est H ou CH 3 ; R est -OR’ avec R’ sélectionné parmi le groupe consistant en H et C 1 -C 1 0 alkyle optionnellement substitué par un ou plusieurs groupement(s) –OH, -CO 2 H, -SO 3 H, -PO 3 H, -OC(O)R’’, -C(O)O-R’’ ; R’’ étant sélectionné parmi le groupe consistant en C 1 -C 6 alkyle ou C 6 -C 12 aryle optionnellement substitué par un ou plusieurs groupement(s) –OH, -CO 2 H, -SO 3 H, -PO 3 H. Plus particulièrement, ledit monomère M 2 ’’ peut être l’acide acrylique, l'acrylate de méthyle, l'acrylate d'éthyle, l'acrylate de propyle, l'acrylate de n-butyle, l'acrylate d'isobutyle, l’acrylate de t-butyle, l’acrylate de n-dodécyle, l'acrylate d'amyle, l'acrylate d'isoamyle, l'acrylate d'hexyle, l'acrylate de 2-éthylhexyle, l'acrylamide de diacétone, l'acrylate de lauryle, l’acrylate de n-octyle, le methacrylate d’hydroxypropyle, le methacrylate d’hydroxybutyle, le methacrylate d’hydroxyéthyle, l’acrylate d’hydroxyéthyle, l’acrylate d’hydroxypropyle, l’acrylate d’hydroxybutyle, l’acide acrylique de méthyle, le méthacrylate de méthyle, le méthacrylate d'éthyle, le méthacrylate de propyle, le méthacrylate de n-butyle, le méthacrylate d'isobutyle, le méthacrylate de t-butyle, le méthacrylate de n-dodécyle, le méthacrylate d'amyle, le méthacrylate d'isoamyle, le méthacrylate d'hexyle, le méthacrylate de 2-éthylhexyle, le méthacrylate de lauryle, le méthacrylate de n-octyle, le méthacrylate d’ureido, les monomères de formule CH 2 =CH(CO 2 CH 2 CH 2 CO 2 H), CH 2 =CH(CO 2 CH 2 CH 2 -O-C(O)-CH 2 CH 2 CO 2 H), CH 2 =CH(CO 2 CH 2 CH 2 CH 2 -O-C(O)-CH 2 CH 2 CO 2 H), CH 2 =CH(CO 2 CH(CH 3 )CH 2 -O-C(O)-CH 2 CH 2 CO 2 H), CH 2 =CH(CO 2 CH 2 CH 2 -O-C(O)-C 6 H 4 CO 2 H), CH 2 =CH(CO 2 CH 2 CH 2 CH 2 CH(CO 2 H)CH 2 CH 2 CO 2 H) ; et les mélanges de ceux-ci. Parmi ceux-ci, ledit monomère M 2 ’’ avec un groupe alkyle ayant de 1 à 8 atomes de carbone est préféré, et un groupe alkyle ayant de 1 à 5 atomes de carbone est plus préférable. Ledit polymère fluoré P 2 peut comprendre une ou plusieurs unités monomériques issues d’un monomère M 2’’ tel que défini ici, par exemple M 2’’ peut être un mélange de méthacrylate de méthyle, d’acide acrylique et l’acide méthacrylique et le polymère P 2 peut ainsi comprendre par exemple des unités monomériques issues du méthacrylate de méthyle, de l’acide méthacrylique et de l’acide acrylique. Applications Ledit polymère P 0 selon la présente invention ou ladite composition selon la présente invention peuvent être utilisés dans divers applications. Ainsi, ledit polymère P0 selon la présente invention ou ladite composition selon la présente invention peuvent être utilisés comme liant pour électrode (cathode ou anode) ou comme revêtement d’un séparateur. Ledit polymère P0 selon la présente invention ou ladite composition selon la présente invention peuvent être utilisés comme liant pour une électrode. Ainsi, selon un autre aspect, la présente invention fournit une composition d’électrode comprenant ledit polymère P0 selon la présente invention ou ladite composition selon la présente invention, une matière active et optionnellement un agent conducteur. Dans un mode de réalisation préféré, la composition d’électrode possède la composition massique suivante : a. 50 % à 99,95 % de matériau actif, préférablement 50 % à 99 %, b. 25 % à 0 % d’agent conducteur, préférablement 25 % à 0,5 %, c. 25 % à 0,05 % dudit polymère P0 selon la présente invention ou ladite composition selon la présente invention, préférablement 25 % à 0,5 %, d. 0 % à 5 % d’au moins un additif choisi dans le groupe constitué par un plastifiant, un liquide ionique, un agent dispersant pour additif conducteur, et un agent auxiliaire d’écoulement ; la somme de tous ces pourcentages étant de 100 %. Les agents conducteurs dans l’électrode sont composés d’un ou plusieurs matériaux qui peuvent améliorer la conductivité. Certains exemples comprennent des noirs de carbone tels que le noir d’acétylène, le noir de Ketjen ; des fibres de carbone, telles qu’un nanotube de carbone, une nanofibre de carbone, une fibre de carbone par croissance en phase vapeur ; des poudres métalliques telles qu’une poudre SUS, et une poudre d’aluminium. Les matériaux actifs dans les compositions d’électrode sont des matériaux qui sont capables de stocker et de libérer des ions lithium. Dans un mode de réalisation préféré, ladite électrode est une électrode négative. En particulier, pour une électrode négative, ledit matériau actif est choisi dans le groupe constitué par un alliage de lithium, du lithium métal, un oxyde métallique, un matériau de carbone tel que le graphite ou du carbone dur, le silicium, un alliage de silicium et Li 4 Ti 5 O 12 . La forme du matériau actif d’électrode négative n’est pas particulièrement limitée mais est préférablement particulaire. Dans un autre mode de réalisation préféré, ladite électrode est une électrode positive. Préférablement, pour une électrode positive, ledit matériau actif est choisi dans le groupe constitué par LiCoO 2 , Li(Ni, Co, AI)O 2 , Li (1+ x) Ni a Mn b Co c (x représente un nombre réel de 0 ou plus, a = 0,9, 0,8, 0,6, 0,5, ou 1/3, b = 0,05, 0,1, 0,2, 0,3, ou 1/3, c = 0,05, 0,1, 0,2, ou 1/3), LiNiO 2 , LiMn 2 O 4 , LiCoMnO 4 , Li 3 NiMn 3 O 3 , Li 3 Fe 2 (PO 4 ) 3 , Li 3 V 2 (PO 4 ) 3 , un spinelle Li Mn substitué par un élément différent possédant une composition représentée par Li 1+x Mn 2-x-y M y O 4 , M représentant au moins un métal choisi parmi Al, Mg, Co, Fe, Ni, et Zn, x et y représentant indépendamment un nombre réel compris entre 0 et 2, titanate de lithium Li x TiO y – x et y représentant indépendamment un nombre réel compris entre 0 et 2, et un phosphate de métal et de lithium possédant une composition représentée par LiMPO 4 , M représentant Fe, Mn, Co, ou Ni. La forme du matériau actif d’électrode positive n’est pas particulièrement limitée mais est préférablement particulaire. De plus, la surface de chacun des matériaux décrits ci-dessus peut être revêtue. Le matériau de revêtement n’est pas particulièrement limité tant qu’il possède une conductivité des ions lithium et contient un matériau capable d’être maintenu sous la forme d’une couche de revêtement sur la surface du matériau actif. Des exemples du matériau de revêtement comprennent LiNbO 3 , Li 4 Ti 5 O 12 , et Li 3 PO 4 . Ladite composition d’électrode peut être déposée sur au moins une face d’un collecteur de courant pour former ladite électrode. Ce dépôt peut être effectué en présence d’un solvant organique, d’eau, d’un mélange des deux ou par un procédé sans solvant. Ledit solvant organique peut être sélectionné parmi le groupe consistant en n-methylpyrrolidone (NMP), dimethylsulfoxide (DMSO), N,N-dimethylformamide (DMF), triethylphosphite (TEP), acétone, cyclopentanone, tetrahydrofurane, methyl ethylketone (MEK), methyl isobutyl ketone (MiBK), ethyl acetate (EA), butyl acetate (BA), ethylene carbonate (EC), propylene carbonate (PC), dimethyl carbonate (DMC), diethyl carbonate (DEC), ethyl methyl carbonate (EMC), gamma-butyrolactone and N-butylpyrrolidone ; et les mélanges de ceux-ci. Selon un autre aspect de la présente invention, une batterie Li-ion est fournie. Préférablement, la batterie Li-ion comprend une électrode positive, une électrode négative et un séparateur, au moins une électrode étant une électrode selon la présente invention. Ladite batterie comprend de préférence un sel d’électrolyte sélectionné parmi le groupe consistant LiCF 3 SO 3 , LiPF 6 , LiClO 4 , LiBF 4 , LiB(C 2 O 4 ) 2 , LiN(SO 2 F) 2 , LiN(SO 2 CF 3 ) 2 , LiN(SO 2 C 2 F 3 ) 2 , LiN(SO 2 C 2 F 5 ) 2 , LiN(SO 2 F)(SO 2 CF 3 ), LiN(SO 2 F)(SO 2 C 2 F 5 ), LiN(SO 2 CF 3 )(SO 2 C 2 F 5 ),LiAsF 6 , LiBF 2 C 2 O 4 , LiNO 3 , LiPF3(CF 2 CF 3 ) 3 , LiBETI (Lithium bis(pentafluoroethanesulfonyl)imide), LiTDI (Lithium 4,5-dicyano-2-trifluoromethylimidazole), ou un mélange de ceux-ci. Selon un autre aspect de la présente invention, ledit polymère P0 selon la présente invention ou ladite composition selon la présente invention peuvent être utilisés comme revêtement dans un séparateur disposé entre deux électrodes. Ledit séparateur selon la présente invention comprend un revêtement comprenant, de préférence consistant en, ledit polymère P0 selon la présente invention ou ladite composition selon la présente invention, éventuellement disposé sur l’une ou les deux faces d’un support poreux. Dans ce cas, le revêtement est utilisé pour enrober le support d’un séparateur, sur au moins une face, sous forme d’une monocouche ou de multicouches. Il n'y a pas de limitation particulière dans le choix du support qui est revêtu du revêtement de l'invention, tant qu'il s'agit d'un substrat poreux ayant des pores. Lorsqu’il comprend plusieurs couches, le revêtement tel que décrit dans la présente invention est disposé sur la face externe du support, c’est-à-dire sur la face qui sera en premier en contact avec la composition électrolytique utilisée dans la batterie. Avantageusement, l’application du revêtement sur le support se fait en voie aqueuse ou en voie solvant. Le substrat poreux peut prendre la forme d'une membrane ou d'un tissu fibreux. Lorsque le substrat poreux est fibreux, il peut s'agir d'un voile non tissé formant un voile poreux, tel qu'un voile obtenu par filature directe ou fusion-soufflage (de type « spunbond » ou « melt blown ») ou electro-spinning. Des exemples de substrats poreux utiles dans l'invention en tant que support comprennent, sans s'y limiter : les polyoléfines, le polyéthylène téréphtalate, le polybutylène téréphtalate, le polyester, le polyacétal, le polyamide, le polycarbonate, le polyimide, la polyétheréthercétone, la polyéther sulfone, le poly(oxyde de phénylène), le poly(sulfure de phénylène), le polyéthylène naphtalène ou leurs mélanges. Cependant, d'autres plastiques techniques résistants à la chaleur peuvent être utilisés sans limitation particulière. Des matériaux non tissés en matériaux naturels et synthétiques peuvent également être utilisés comme substrat du séparateur. Le substrat poreux a généralement une épaisseur de 1 à 50 µm, et sont typiquement des membranes obtenues par extrusion et étirage (procédé humide ou à sec) ou coulées de non-tissés. Le substrat poreux a de préférence une porosité comprise entre 5% et 95%. La taille moyenne des pores (diamètre) est de préférence comprise entre 0,001 et 50 µm, plus préférablement entre 0,01 et 10 µm. Le support peut également être de l’aluminium ou de l’aluminium revêtu d’une couche polymère. En plus de ladite composition, le revêtement pour séparateur peut contenir des particules inorganiques qui servent à former des micropores dans le revêtement (les interstices entre particules inorganiques). L’ajout de particules inorganiques peut contribuer également à la résistance à la chaleur ou améliorer la mouillabilité. Selon un mode de réalisation, ledit revêtement comprend de 50 à 99 pour cent en poids de particules inorganiques, par rapport au poids du revêtement. Ces particules inorganiques doivent être électrochimiquement stables (non soumises à l'oxydation et/ou à la réduction dans la gamme des tensions utilisées). En outre, les matériaux inorganiques pulvérulents ont de préférence une conductivité ionique élevée. Les matériaux de faible densité sont préférés aux matériaux de densité plus élevée, car le poids de la batterie produite peut être réduit. La constante diélectrique est de préférence égale ou supérieure à 5. Selon un mode de réalisation, lesdites particules inorganiques sont choisies dans le groupe consistant en : BaTiO 3 , Pb(Zr,Ti)O 3 , Pb 1-x La x Zr y O 3 (0 3 Nb 2/3 O 3 , PbTiO 3 , HfO, HfO 2 , SrTiO 3 , SnO 2 , CeO 2 , MgO, NiO, CaO, ZnO, Y 2 O 3 , bohémite (y-AlO(OH)), Al 2 O 3 , TiO 2 , SiC, ZrO 2 , silicate de bore, BaSO 4 , nano-argiles, ou leurs mélanges. Le revêtement pour séparateur peut éventuellement comprendre de 0 à 15 % en poids sur la base du polymère, et de préférence 0,1 à 10 % en poids d'additifs, choisis parmi les épaississants, les agents d'ajustement du pH, les agents anti-sédimentation, les tensioactifs, les agents mouillants, les charges, les agents anti-mousse et les promoteurs d'adhésion fugitive ou non. Les charges mentionnées ici dans les additifs sont différentes des particules inorganiques mentionnées ci-dessus. Selon un autre aspect de la présente invention, une batterie Li-ion est fournie. Préférablement, la batterie Li-ion comprend une électrode positive, une électrode négative et ledit séparateur selon la présente invention. Ladite batterie comprend de préférence un sel d’électrolyte sélectionné parmi le groupe consistant LiCF 3 SO 3 , LiPF 6 , LiClO 4 , LiBF 4 , LiB(C 2 O 4 ) 2 , LiN(SO 2 F) 2 , LiN(SO 2 CF 3 ) 2 , LiN(SO 2 C 2 F 3 ) 2 , LiN(SO 2 C 2 F 5 ) 2 , LiN(SO 2 F)(SO 2 CF 3 ), LiN(SO 2 F)(SO 2 C 2 F 5 ), LiN(SO 2 CF 3 )(SO 2 C 2 F 5 ),LiAsF 6 , LiBF 2 C 2 O 4 , LiNO 3 , LiPF3(CF 2 CF 3 ) 3 , LiBETI (Lithium bis(pentafluoroethanesulfonyl)imide), LiTDI (Lithium 4,5-dicyano-2-trifluoromethylimidazole), ou un mélange de ceux-ci. Selon un autre aspect de la présente invention, ledit polymère P0 selon la présente invention ou ladite composition selon la présente invention peuvent être utilisés dans la préparation d’un polymère conducteur, d’un électrolyte solide pour piles à combustibles, de peintures, de câbles, de fils, d’équipements anticorrosion pour l’industrie chimique, de revêtements pour la construction ou l’architecture. Le revêtement peut être un revêtement hydrophile, hydrophobe ou absorbant l’UV. De manière générale, ledit polymère P0 selon la présente invention ou ladite composition selon la présente invention ont des applications dans le domaine des semi-conducteurs et de l'électronique, du pétrole et du gaz, l’automobile, la câblerie, l'architecture et le bâtiment, l'aérospatiale, dans l’industrie chimique où le polymère P0 selon la présente invention ou ladite composition selon la présente invention peuvent être utilisés dans des procédés de production, dans des équipements de stockage ou de transport, comme agent anticorrosion. Exemples Exemple 1 : préparation d’un composé de formule (I) Dans un ballon à fond rond, 7 ml de triéthylamine (0,05 mol) ont été mélangés avec 1,44 ml d’acide 3-mercaptopropionique (0,01 mol), une solution trouble et non homogène a été obtenue. A ce mélange, 2 ml de méthacrylate de vinyle (0,01 mol) ont été ajoutés, le milieu de réaction est passé de turbide à une phase claire. Après 24h d’agitation, 5 ml d’acide acétique et 20 ml d’eau ont été versés dans le milieu, puis une extraction avec 30 ml d’acétate d’éthyle a été effectuée. Le milieu organique a été séparé et déshydraté avec du MgCl2. Ensuite, le solvant a été éliminé sous vide à 35°C. Le produit final de formule CH 2 =CH-OC(O)CH(CH 3 )CH 2 SCH 2 CH 2 CO 2 H a été isolé sous forme de liquide clair. Le produit obtenu est soluble dans l’eau, l’acétone, le DMSO, l’éthanol, le dichlorométhane ou l’acétate d’éthyle. Le produit est caractérisé par RMN 1 H (300 MHz, DMSO d 6 ) δ 7.21 (dd 1H), 4.8 (dd 1H), 4.5 (dd, 1H), 2.85 – 2.73 (m, 2H), 2.72 – 2.62 (m, 3H), 2.48 (t, J = 7.0 Hz, 2H), 1.22 – 1.14 (m, 3H). Exemple 2 : préparation d’un polymère P0 Un réacteur à haute pression de 250 ml a été rincé à l’azote. 80ml de DMSO contenant 0,4g de KPS et 0,4 g du composé préparé à l’exemple 1 ont été ajoutés au réacteur. Après cela, il a été rempli à température ambiante (22°C) avec 22 bars de VDF sous agitation afin de bien saturer la solution et chauffé à 90°C. Un exotherme s’est produit et la pression a été diminuée. Lorsqu’aucune consommation de VF2 n’a été observée, le réacteur a été refroidi et ouvert. Après précipitation et lavage avec de l’eau, le polymère obtenu a été caractérisé par RMN. 1H NMR (300 MHz, DMSO) δ 6,35 (tt, J = 54,9, 4,6 Hz, 1H), 5,51 (m, 1H), 4,10 (t, J = 14,3 Hz, 1H), 3,94 (t, J = 13,7 Hz, 1H), 2,98 – 2,78 (m, 214H), 2,26 (t, J = 14,9 Hz, 34H), 1,78 (t, J = 19,7 Hz, 3H), 1,13 (d, J = 6,2 Hz, 3H), 0,95 (t, J = 7,4 Hz, 1H). Le taux d’incorporation du composé préparé à l’exemple 1 dans le polymère est de 0,7 mol% caractérisé par le déplacement à 5,51 ppm. Composé de formule (I) dans lequel R 1 , R 2 , R 3 , R 5 , R 6 , R 7 sont indépendamment les uns des autres sélectionnés parmi le groupe consistant en H et C 1 -C 5 alkyle ; X est sélectionné parmi le groupe consistant en C 1- C 18 alkyle, C 2- C 18 alkényle, C 4- C 18 cycloalkényle, C 3- C 18 cycloalkyle, C 6 -C 18 aryle, polyalkylene glycol, optionnellement porteur d’un ou plusieurs groupements fonctionnels sélectionnés parmi le groupe consistant en -F, –OR’, -O-C(O)R’, -C(O)OR’, -CN, -NR’ 2 , -O-Si(OR’) 3 , -Si(R’) 3 , -SO 3 R’, -O-P(O)(OR’) 2 , -P(O)(OR) 2 , -C(O)R’, -C(O)-S-R’, -C(O)-NR’ 2 , -NR’ 3 + dans laquelle R’ est indépendamment sélectionné pour chaque substituant du groupement fonctionnel parmi le groupe consistant en H, C 1- C 18 alkyle, C 2- C 18 alkényle, C 4- C 18 cycloalkényle, C 3- C 18 cycloalkyle et C 6 -C 18 aryle ; Y est sélectionné parmi le groupe F, Cl, Br, I, -CN, -OR’’, -C(O)OR’’, -SO 3 R’’, C(O)Cl, -O-Si(OR’’) 3 , -Si(R’’) 3 , -O-P(O)(OR’’) 2 , -P(O)(OR’’) 2 , -C(O)R’’, -C(O)-S-R’’, -C(O)-NR’’ 2 avec R’’ sélectionné parmi le groupe consistant en H, C 1- C 18 alkyle, C 2- C 18 alkényle, C 4- C 18 cycloalkényle, C 3- C 18 cycloalkyle et C 6 -C 18 aryle. Composé de formule (I) selon la revendication précédente caractérisé en ce que R 1 , R 2 , R 3 , R 5 , R 6 , R 7 sont indépendamment les uns des autres sélectionnés parmi le groupe consistant en H et C 1 -C 3 alkyle ; X est sélectionné parmi le groupe consistant en C 1- C 1 0 alkyle, C 2- C 1 0 alkényle, C 4- C 1 0 cycloalkényle, C 3- C 10 cycloalkyle, C 6 -C 1 0 aryle, polyalkylene glycol, optionnellement porteur d’un ou plusieurs groupements fonctionnels sélectionnés parmi le groupe consistant en -F, –OR’, -O-C(O)R’, -C(O)OR’, -CN, -NR’ 2 , -O-Si(OR’) 3 , -Si(R’) 3 , -SO 3 R’, -O-P(O)(OR’) 2 , -P(O)(OR) 2 , -C(O)R’, -C(O)-S-R’, -C(O)-NR’ 2 , -NR’ 3 + dans laquelle R’ est indépendamment sélectionné pour chaque substituant du groupement fonctionnel parmi le groupe consistant en H, C 1- C 1 0 alkyle, C 2- C 1 0 alkényle, C 4- C 1 0 cycloalkényle, C 3- C 1 0 cycloalkyle et C 6 -C 1 0 aryle ; Y est sélectionné parmi le groupe F, Cl, Br, I, -CN, -OR’’, -C(O)OR’’, -SO 3 R’’, C(O)Cl, -O-Si(OR’’) 3 , -Si(R’’) 3 , -O-P(O)(OR’’) 2 , -P(O)(OR’’) 2 , -C(O)R’’, -C(O)-S-R’’, -C(O)-NR’’ 2 avec R’’ sélectionné parmi le groupe consistant en H, C 1- C 1 0 alkyle, C 1- C 1 0 alkyle, C 2- C 1 0 alkényle, C 4- C 1 0 cycloalkényle, C 3- C 1 0 cycloalkyle et C 6 -C 1 0 aryle. Composé selon l’une quelconque des revendications précédentes caractérisé en ce qu’il est de formule (Ia) dans laquelle R 1 , R 2 , R 3 , R 5 , R 6 , R 7 sont indépendamment les uns des autres sélectionnés parmi le groupe consistant en H, C 1 -C 3 alkyle ; R 8 et R 9 sont, indépendamment l’un de l’autre et indépendamment pour chacune des unités n, sélectionnés parmi le groupe consistant en H, C 1- C 1 0 alkyle, C 2- C 1 0 alkényle, C 4- C 1 0 cycloalkényle, C 3- C 10 cycloalkyle, C 6 -C 1 0 aryle, polyalkylene glycol, optionnellement porteur d’un ou plusieurs groupements fonctionnels sélectionnés parmi le groupe consistant en -F, -OR’, -O-C(O)R’, -C(O)OR’, -CN, -NR’ 2 , -O-Si(OR’) 3 , -Si(R’) 3 , -SO 3 R’, -O-P(O)(OR’) 2 , -P(O)(OR) 2 , -C(O)R’, -C(O)-S-R’, -C(O)-NR’ 2 , -NR’ 3 + dans laquelle R’ est indépendamment sélectionné pour chaque substituant du groupement fonctionnel parmi le groupe consistant en H, C 1- C 1 0 alkyle, C 2- C 1 0 alkényle, C 4- C 1 0 cycloalkényle, C 3- C 1 0 cycloalkyle et C 6 -C 1 0 aryle ; n est un entier de 1 à 15, de préférence de 1 à 10, en particulier de 1 à 5, plus particulièrement de 2 à 5 ; Y est sélectionné parmi le groupe F, Cl, Br, I, -CN, -OR’’, -C(O)OR’’, -SO 3 R’’, C(O)Cl, -O-Si(OR’’) 3 , -Si(R’’) 3 , -O-P(O)(OR’’) 2 , -P(O)(OR’’) 2 , -C(O)R’’, -C(O)-S-R’’, -C(O)-NR’’ 2 avec R’’ sélectionné parmi le groupe consistant en H, C 1- C 1 0 alkyle, C 1- C 1 0 alkyle, C 2- C 1 0 alkényle, C 4- C 1 0 cycloalkényle, C 3- C 1 0 cycloalkyle et C 6 -C 1 0 aryle. Composé selon l’une quelconque des revendications précédentes caractérisé en ce qu’il est de formule (Ia) dans laquelle R 1 , R 2 , R 3 , R 5 , R 6 , R 7 sont indépendamment les uns des autres sélectionnés parmi le groupe consistant en H, C 1 -C 3 alkyle ; R 8 et R 9 sont, indépendamment l’un de l’autre et indépendamment pour chacune des unités n, sélectionnés parmi le groupe consistant en H, C 1- C 5 alkyle, C 3- C 10 cycloalkyle, C 6 -C 1 0 aryle, optionnellement porteur d’un ou plusieurs groupements fonctionnels sélectionnés parmi le groupe consistant en -F, -OR’, -O-C(O)R’, -C(O)OR’, -CN, -NR’ 2 , -O-Si(OR’) 3 , -Si(R’) 3 , -SO 3 R’, -O-P(O)(OR’) 2 , -P(O)(OR) 2 , -C(O)R’, -C(O)-S-R’, -C(O)-NR’ 2 , -NR’ 3 + dans laquelle R’ est indépendamment sélectionné pour chaque substituant du groupement fonctionnel parmi le groupe consistant en H, C 1- C 1 0 alkyle, C 2- C 1 0 alkényle, C 4- C 1 0 cycloalkényle, C 3- C 1 0 cycloalkyle et C 6 -C 1 0 aryle ; n est un entier de 1 à 15, de préférence de 1 à 10, en particulier de 1 à 5, plus particulièrement de 2 à 5 ; Y est sélectionné parmi le groupe -CN, -C(O)OR’’, -SO 3 R’’, -O-P(O)(OR’’) 2 , -P(O)(OR’’) 2 , - avec R’’ sélectionné parmi le groupe consistant en H, C 1- C 10 alkyle, C 2- C 10 alkényle, C 4- C 10 cycloalkényle, C 3- C 10 cycloalkyle et C 6 -C 10 aryle. Composé selon l’une quelconque des revendications précédentes caractérisé en ce qu’il est de formule (Ia) dans laquelle R 1 , R 2 , R 3 , R 5 , R 6 , R 7 sont indépendamment les uns des autres sélectionnés parmi le groupe consistant en H, C 1 -C 3 alkyle ; R 8 et R 9 sont, indépendamment l’un de l’autre et indépendamment pour chacune des unités n, sélectionnés parmi le groupe consistant en H, C 1- C 5 alkyle, C 3- C 10 cycloalkyle, C 6 -C 1 0 aryle, optionnellement porteur d’un ou plusieurs groupements fonctionnels sélectionnés parmi le groupe consistant en -F, -OR’, -O-C(O)R’, -C(O)OR’, -CN, -NR’ 2 , -O-Si(OR’) 3 , -Si(R’) 3 , -SO 3 R’, -O-P(O)(OR’) 2 , -P(O)(OR) 2 , -C(O)R’, -C(O)-S-R’, -C(O)-NR’ 2 , -NR’ 3 + dans laquelle R’ est indépendamment sélectionné pour chaque substituant du groupement fonctionnel parmi le groupe consistant en H, C 1- C 1 0 alkyle, C 2- C 1 0 alkényle, C 4- C 1 0 cycloalkényle, C 3- C 1 0 cycloalkyle, C 6 -C 1 0 aryle ; de préférence R’ est indépendamment sélectionné pour chaque substituant du groupement fonctionnel parmi le groupe consistant en H et C 1- C 3 alkyle ; n est un entier de 1 à 15, de préférence de 1 à 10, en particulier de 1 à 5, plus particulièrement de 2 à 5 ; Y est sélectionné parmi le groupe -C(O)OR’’, -SO 3 R’’, -O-P(O)(OR’’) 2 , -P(O)(OR’’) 2 , - avec R’’ sélectionné parmi le groupe consistant en H, C 1- C 3 alkyle ; de préférence R’’ est H. Procédé de préparation du composé selon l’une quelconque des revendications précédentes comprenant une étape a) de réaction entre un composé de formule (IIa) et un composé thiol de formule (IIb) Y-X-SH en présence d’une base ; dans lesquelles R 1 , R 2 , R 3 , R 5 , R 6 , R 7 sont indépendamment les uns des autres sélectionnés parmi le groupe consistant en H, C 1 -C 5 alkyle ; X est sélectionné parmi le groupe consistant en C 1- C 18 alkyle, C 2- C 18 alkényle, C 4- C 18 cycloalkényle, C 3- C 18 cycloalkyle, C 6 -C 18 aryle, polyalkylene glycol, optionnellement porteur d’un ou plusieurs groupements fonctionnels sélectionnés parmi le groupe consistant en -F, –OR’, -O-C(O)R’, -C(O)OR’, -CN, -NR’ 2 , -O-Si(OR’) 3 , -Si(R’) 3 , -SO 3 R’, -O-P(O)(OR’) 2 , -P(O)(OR) 2 , -C(O)R’, -C(O)-S-R’, -C(O)-NR’ 2 , -NR’ 3 + dans laquelle R’ est indépendamment sélectionné pour chaque substituant du groupement fonctionnel parmi le groupe consistant en H, C 1- C 18 alkyle, C 2- C 18 alkényle, C 4- C 18 cycloalkényle, C 3- C 18 cycloalkyle, C 6 -C 18 aryle ; Y est sélectionné parmi le groupe F, Cl, Br, I, -CN, -OR’’, -C(O)OR’’, -SO 3 R’’, C(O)Cl, -O-Si(OR’’) 3 , -Si(R’’) 3 , -O-P(O)(OR’’) 2 , -P(O)(OR’’) 2 , -C(O)R’’, -C(O)-S-R’’, -C(O)-NR’’ 2 avec R’’ sélectionné parmi le groupe consistant en H, C 1- C 18 alkyle, C 2- C 18 alkényle, C 4- C 18 cycloalkényle, C 3- C 18 cycloalkyle, C 6 -C 18 aryle ; pour former le composé de formule (I). Procédé selon la revendication précédente caractérisé en ce que le composé thiol est de formule (IIb’) R 8 et R 9 sont, indépendamment l’un de l’autre et indépendamment pour chacune des unités n, sélectionnés parmi le groupe consistant en H, C 1- C 1 0 alkyle, C 2- C 1 0 alkényle, C 4- C 1 0 cycloalkényle, C 3- C 10 cycloalkyle, C 6 -C 1 0 aryle, polyalkylene glycol, optionnellement porteur d’un ou plusieurs groupements fonctionnels sélectionnés parmi le groupe consistant en -F, -OR’, -O-C(O)R’, -C(O)OR’, -CN, -NR’ 2 , -O-Si(OR’) 3 , -Si(R’) 3 , -SO 3 R’, -O-P(O)(OR’) 2 , -P(O)(OR) 2 , -C(O)R’, -C(O)-S-R’, -C(O)-NR’ 2 , -NR’ 3 + dans laquelle R’ est indépendamment sélectionné pour chaque substituant du groupement fonctionnel parmi le groupe consistant en H, C 1- C 1 0 alkyle, C 2- C 1 0 alkényle, C 4- C 1 0 cycloalkényle, C 3- C 1 0 cycloalkyle, C 6 -C 1 0 aryle ; n est un entier de 1 à 15, de préférence de 1 à 10, en particulier de 1 à 5, plus particulièrement de 2 à 5 ; Y est sélectionné parmi le groupe F, Cl, Br, I, -CN, -OR’’, -C(O)OR’’, -SO 3 R’’, C(O)Cl, -O-Si(OR’’) 3 , -Si(R’’) 3 , -O-P(O)(OR’’) 2 , -P(O)(OR’’) 2 , -C(O)R’’, -C(O)-S-R’’, -C(O)-NR’’ 2 avec R’’ sélectionné parmi le groupe consistant en H, C 1- C 1 0 alkyle, C 1- C 1 0 alkyle, C 2- C 1 0 alkényle, C 4- C 1 0 cycloalkényle, C 3- C 1 0 cycloalkyle, C 6 -C 1 0 aryle; pour former le composé de formule (Ia). Procédé selon l’une quelconque des revendications 6 ou 7 caractérisé en ce que ladite base est sélectionnée parmi le groupe consistant en LiOH, NaOH, KOH, CsOH, RbOH, Mg(OH)2, Ca(OH)2, N(C m H 2 m +1 ) 3 avec m étant un entier de 1 à 10, N,N-Diisopropylethylamine, morpholine, pyridine, pyrrolidine, Piperidine, piperazine, 4-Methylmorpholine, N,N-Diisopropylethylamine, 1,8-Diazabicyclo(5.4.0)undec-7-ene, triéthylènediamine, 6-(Dibutylamino)-1,8-diazabicyclo[5.4.0]undec-7-ene, 1,8-Diazabicyclo[5.4.0]undec-7-ene lié à du polystyrène, 1,5,7-Triazabicyclo[4.4.0]dec-5-ene, 7-Methyl-1,5,7-triazabicyclo[4.4.0]dec-5-ene, 1,1,3,3-Tetramethylguanidine, 2-tert-Butyl-1,1,3,3-tetramethylguanidine, 1,5,7-Triazabicyclo[4.4.0]dec-5-ene lié à du polystyrène, 1,4-Diazabicyclo[2.2.2]octane, Quinuclidine, 1,5-Diazabicyclo(4.3.0)non-5-ene, 2,6-Di-tert-butylpyridine, 2,8,9-Trimethyl-2,5,8,9-tetraza-1-phosphabicyclo[3.3.3]undecane, Cyclodiphosphazane, Lithium diisopropylamide, sodium diisopropylamide, potassium diisopropylamide, magnesium diisopropylamide, calcium diisopropylamide, rubidium diisopropylamide, lithium bis(trimethylsilyl)amide, sodium bis(trimethylsilyl)amide, potassium bis(trimethylsilyl)amide, magnesium bis(trimethylsilyl)amide, calcium bis(trimethylsilyl)amide, rubidium bis(trimethylsilyl)amide, lithium tetramethylpiperidide, sodium tetramethylpiperidide, potassium tetramethylpiperidide, magnesium tetramethylpiperidide, calcium tetramethylpiperidide, rubidium tetramethylpiperidide, [18-crown-6]-KHF2, KHF2, N,N’-diisopropylimidazonium, bifluorure, tetrabutylammonium, N(C m H 2 m +1 )4 OH- avec m étant un entier de 1 à 10. Procédé selon l’une quelconque des revendications 6 à 8 caractérisé en ce que, à l’étape a), la teneur molaire en ladite base est de 1 mol à 500 mol pour 100 mol dudit composé (IIb) ou (IIb’). Procédé selon l’une quelconque des revendications 6 à 9 caractérisé en ce que l’étape a) est mise en œuvre sous atmosphère contenant moins de 10 molaire d’oxygène, de préférence l’étape a) est mise en œuvre sous atmosphère d’azote. Polymère P0 comprenant des unités monomériques issues d’un monomère fluoré M 0 comprenant une double liaison C=C et au moins un atome de fluor et des unités monomériques issues du composé de formule (I) selon l’une quelconque des revendications 1 à 5. Composition comprenant un polymère fluoré P1 et un polymère P2 comprenant des unités monomériques issues du composé de formule (I) selon l’une quelconque des revendications 1 à 5. Liant pour électrode comprenant ledit polymère selon la revendication 11 ou ladite composition selon la revendication 12. Séparateur comprenant ledit polymère selon la revendication 11 ou ladite composition selon la revendication 12. Electrode comprenant une matière active, un liant selon la revendication 13 et optionnellement un agent conducteur. Electrode selon la revendication précédente caractérisé en ce que ladite électrode est une électrode positive et la matière active est sélectionné parmi le groupe consistant en LiCoO 2 , Li(Ni, Co, AI)O 2 , Li (1+ x) , Ni a Mn b Co c (x représente un nombre réel de 0 ou plus, a = 0,9, 0,8, 0,6, 0,5, ou 1/3, b = 0,05, 0,1, 0,2, 0,3, ou 1/3, c = 0,05, 0,1, 0,2, ou 1/3), LiNiO 2 , LiMn 2 O 4 , LiCoMnO 4 , Li 3 NiMn 3 O 3 , Li 3 Fe 2 (PO 4 ) 3 , Li 3 V 2 (PO 4 ) 3 , un spinelle Li Mn substitué par un élément différent possédant une composition représentée par Li 1+x Mn 2-x-y M y O 4 , M représentant au moins un métal choisi parmi Al, Mg, Co, Fe, Ni, et Zn, x et y représentant indépendamment un nombre réel compris entre 0 et 2, titanate de lithium Li x TiO y – x et y représentant indépendamment un nombre réel compris entre 0 et 2, et un phosphate de métal et de lithium possédant une composition représentée par LiMPO 4 , M représentant Fe, Mn, Co, ou Ni. Electrode selon la revendication précédente caractérisé en ce que ladite électrode est une électrode négative et la matière active est sélectionné parmi le groupe consistant en un alliage de lithium, lithium métal, un oxyde métallique, un matériau de carbone tel que le graphite ou du carbone dur, le silicium, silicone, un alliage de silicium et Li 4 Ti 5 O 12 . Batterie secondaire Li-ion comprenant une électrode positive, une électrode négative et un séparateur ; ledit séparateur étant selon la revendication 14 et/ou l’une desdites électrodes étant selon l’une quelconque des revendications 15 à 17. Utilisation du composé selon l’une quelconque des revendications 1 à 5 ou du polymère selon la revendication 11 ou la composition selon la revendication 12 dans la préparation d’un polymère conducteur, d’un électrolyte solide pour piles à combustibles, de peintures, de câbles, de fils, d’équipements anticorrosion pour l’industrie chimique, de revêtements pour la construction ou l’architecture.